(57)【特許請求の範囲】
【請求項１】
塩素非含有のポリオレフィン又はオレフィンコポリマー、及び、光、酸素及び／又は熱の有害な影響に対する安定剤としての、
Ａ）前記ポリオレフィン又はオレフィンコポリマーの質量に関して０．０１％ないし５％の、式
【化１】
0003937189.tif 000034
（式中、Ｇは、水素原子又はメチル基を表し、及びＧ1及びＧ2は、水素原子、メチル基を表すか、又は一緒になって＝Ｏを表し、及びＧ11は、炭素原子数６ないし１０のアルキル基又はシクロヘキシル基を表す。）
で表される基を含む立体障害性ヒドロキシルアミンエーテル、及び
Ｂ）前記ポリオレフィン又はオレフィンコポリマーの質量に関して０．００５％ないし６％の、金属原子に結合している少なくとも１個のオキソ基又はヒドロキシル基を含有する化合物、或いは、金属原子に結合している少なくとも１個のオキソ基及びヒドロキシル基を含有する化合物
の組み合わせを含む組成物。
【請求項２】
光、酸素及び／又は熱の有害な影響に対して塩素非含有のポリオレフィン又はオレフィンコポリマーを安定化する方法であって、
式
【化２】
0003937189.tif 000035
（式中、Ｇは、水素原子又はメチル基を表し、及びＧ1及びＧ2は、水素原子、メチル基を表すか、又は一緒になって＝Ｏを表し、及びＧ11は、炭素原子数６ないし１０のアルキル基又はシクロヘキシル基を表す。）で表される基を含む立体障害性ヒドロキシルアミンエーテルと、金属原子に結合している少なくとも１個のオキソ基又はヒドロキシル基を含有する化合物、或いは、金属原子に結合している少なくとも１個のオキソ基及びヒドロキシル基を含有する化合物とを、前記塩素非含有のポリオレフィン又はオレフィンコポリマーへ配合することからなる、方法。
【請求項３】
請求項１に記載の組成物からなる、農薬と接触したフィルム。
【請求項４】
前記フィルムは、温室用フィルムである、請求項３に記載のフィルム。
【発明の詳細な説明】
【０００１】
【発明の属する技術分野】
本発明は、立体障害ヒドロキシルアミン、又はそのエーテル又はエステル、及び金属原子に結合している少なくとも１個のオキソ及び／又はヒドロキシル基を含有する化合物との組み合わせにより安定化された、合成有機ポリマー、特にポリオレフィン又はオレフィンコポリマー、特に農薬と接触している安定化されたフィルム、並びに更に立体障害ヒドロキシルアミン、又はそのエーテル又はエステル、及び金属原子に結合している少なくとも１個のオキソ及び／又はヒドロキシル基を含有する化合物との組み合わせにより合成有機ポリマーを安定化する方法及びこの安定剤組み合わせの該当する使用に関する。
【０００２】
【従来の技術と発明が解決しようとする課題】
合成有機ポリマーの安定剤としての、立体障害ヒドロキシルアミン、又はそのエーテル又はエステルは、下記の文献を包含する幾つかの刊行物に提案されている：T.Kurumada et al.,J.Polym.Science, Polym.Chem.Ed. 22,277(1984); ＵＳ−Ａ−４５９０２３１；ＵＳ−Ａ−５３００６４７；ＵＳ−Ａ−４８３１１３４；ＵＳ−Ａ−５２０４４７３；ＵＳ−Ａ−５００４７７０；ＵＳ−Ａ−５０９６９５０。
【０００３】
ハイドロタルク石又は選択された金属酸化物と組み合わせて立体障害ヒドロキシルアミン、又はそのエーテル又はエステルを使用すると、光安定性を改善すると提案されている（参照：ＥＰ−Ａ−５０００７３、Ｃ．Ａ．１０９：１５１１１８ｑ、Ｃ．Ａ．１１２：３７７０６ｓ、Ｃ．Ａ．１１１：７９５５１ｘ、ＥＰ−Ａ−４２９７３１、ＵＳ−Ａ−５０３７８７０、ＵＳ−Ａ−５１３４１８１、ＵＳ−Ａ−５１８０７６２）。
【０００４】
【課題を解決するための手段】
驚くべきことに、合成有機ポリマーの光安定性は、立体障害ヒドロキシルアミン、又はそのエーテル又はエステル、及び金属原子に結合したオキソ基及び／又はヒドロキシル基を含有する化合物の組み合わせにより、顕著に改善され得ることを見出した。
従って、本発明の主題は、合成有機ポリマー及び、光、酸素及び／又は熱の有害な影響に対する安定剤としての、
Ａ）立体障害ヒドロキシルアミン、又はそのエーテル又はエステル、及び
Ｂ）金属原子に結合している少なくとも１個のオキソ及び／又はヒドロキシル基を含有する化合物
の組み合わせからなる組成物である。
【０００５】
【発明の実施の形態】
本発明の組成物は、成分Ａと成分Ｂとして各々を単一成分として含有していてもよく、又は各々の成分が化合物の混合物であってもよい。
【０００６】
成分Ｂとして使用される金属原子に結合しているオキソ基及び／又はヒドロキシル基を含有する化合物は１種以上の金属元素に専ら結合している１個以上のＯ及び／又はＯＨを含有する；これらの金属元素は好ましくは周期系のIIa 又はIIb 又はIIIb族の金属元素（主族IIとIII 及びII族の遷移元素）である。
【０００７】
最も好ましい金属は、マグネシウム、カルシウム、亜鉛とアルミニウムである。金属原子に結合しているオキソ基及び／又はヒドロキシル基を含有する化合物は、好ましくは無機の、炭素原子を含んでいないか又は無機炭酸塩（ＣＯ3- 、ＣＯ32-）としてだけの炭素電子のいずれかを含有している。
【０００８】
これらの化合物は、周期系のIIa 又はIIb 又はIIIb族の単一又は複合酸化物、水酸化物又は混合の酸化物／水酸化物、並びにゼオライトとハイドロタルク石
を主に包含する。好ましいものは、水と接触して中性又は塩基性に反応する化合物である。
【０００９】
適当なハイドロタルク石は、式：
【化５】
0003937189.tif 000002
（式中、
Ｍ2+は、Ｍｇ2+、Ｃａ2+、Ｓｒ2+、Ｂａ2+、Ｚｎ2+、Ｓｎ2+及び／又はＮｉ2+を表し、
Ｍ3+は、Ａｌ3+、Ｂ3+又はＢｉ3+を表し、
Ａn-は、ｎ価の陰イオンを表し、
ｎは、１ないし４の数を表し、
ｘは、０ないし０．５の数を表し、
ｐは、０ないし２の数を表し、
Ａは、ＯＨ- 、Ｃｌ- 、Ｂｒ- 、Ｉ- 、ＣｌＯ4- 、
ＨＣＯ3- 、ＣＨ3ＣＯＯ- 、Ｃ6Ｈ5ＣＯＯ- 、
ＣＯ32- 、ＳＯ42- 、（ＣＯＯ)22-、
（ＣＨＯＨＣＯＯ)22-、（ＣＨＯＨ)4ＣＨ2ＯＨＣＯＯ- 、
Ｃ2Ｈ4(ＣＯＯ)22-、 (ＣＨ2ＣＯＯ)22-、
ＣＨ3 ＣＨＯＨＣＯＯ- 、ＳｉＯ32- 、ＳｉＯ44- 、
ＢＯ33- 、ＰＯ33- 又はＨＰＯ42- を表す。）のそれらを包含する。
【００１０】
式中、Ｍ2+が、Ｃａ2+、Ｍｇ2+又はＭｇ2+とＺｎ2+の混合物を表し、
Ａn-が、ＣＯ32- 、ＢＯ33- 又はＰＯ33- を表し、
ｘが０ないし０．５の数を表しそしてｐが０ないし２の数を表す上記の式Ｉのハイドロタルク石が好ましい。
【００１１】
添加すると有利であり得る他のハイドロタルク石は式Ia：
【化６】
0003937189.tif 000003
（式Ia中、Ｍ2+は、Ｍｇ2+又はＺｎ2+、好ましくはＭｇ2+を表し、
Ａn-（ｎは陰イオンの価数を表す。）は、陰イオン例えばＣＯ32- 、（ＣＯＯ)22-、ＯＨ- とＳ2-からなる群から選ばれた陰イオンを表し、
ｐは正数、好ましくは０ないし５、例えば０．５ないし５を表し、
そしてｘとｚは正数であって、ｘは好ましくは２ないし６のの範囲にありそしてｚは２より少ない。）の化合物である。
【００１２】
最も好ましいのは、式Ib-Ih:
【化７】
0003937189.tif 000004
に相当するハイドロタルク石である。
【００１３】
本発明の実用では、成分Ｂとして一般式（II）：
【化８】
0003937189.tif 000005
（式中、ｎは陽イオンＭの荷電を示し、そしてＭは第１と第２主族の元素、特にＮａ、Ｋ、Ｍｇ及び／又はＣａであり、
ｙ：ｘは０．８ないし１．２の数を表し、そして
ｗは０．５ないし１０の数を表す。）のゼオライトを使用することも可能である。
【００１４】
塩基性のゼオライトが好ましい。
【００１５】
適当なセオライトの典型例は、下記の実験式：
【化９】
0003937189.tif 000006
の化合物である。
【００１６】
成分Ｂとして適当である他の化合物は、式：
【化１０】
0003937189.tif 000007
（式中、ＭｔはＨ、Ｎａ、Ｋ、Ｍｇ1/2 、Ｃａ1/2 、Ｓｒ1/2 又はＺｎ1/2 を表し；
Ｚ0 はＣＯ2 、Ｂ4Ｏ6 又はＣ2Ｏ2 〔蓚酸塩(oxalate) 〕を表し；
ｍは、ＭｔがＭｇ1/2 又はＣａ1/2 である場合は１と２の間の数であり、他の全ての場合は１と３の間の数であり；
ｎは１と４の間の数であり；
ｏは２と４の間の数であり；
ｐは０と３０の間の数である。）の化合物である。
【００１７】
成分Ｂとして特別に興味のあるものは、亜鉛、アルミニウム、カルシウム又はマグネシウムの単一の酸化物又は水酸化物、特に酸化亜鉛、水酸化亜鉛、オルト−又はメタ−水酸化アルミニウム、α−及び／又はγ−Ａｌ2Ｏ3 、ＭｇＯ、Ｍｇ（ＯＨ）2 、及び上述の式Ib-Ih のハイドロタルク石である。好ましいものは、式Icのハイドロタルク石、酸化亜鉛及び水酸化亜鉛であり、最も好ましいものは酸化亜鉛と式Icのハイドロタルク石である。
【００１８】
ハイドロタルク石を、１種以上の周期系のIIa 又はIIb 又はIIIb族の単一の酸化物又は水酸化物に加えて、例えばハイドロタルク石と、化合物：酸化亜鉛、水酸化亜鉛、オルト−又はメタ−水酸化アルミニウム、α−及び／又はγ−Ａｌ2Ｏ3 、ＭｇＯ、Ｍｇ（ＯＨ）2 の１種以上を使用すると、特に有利な安定化効果が実現されることは強調されるべきである。
【００１９】
好ましい合成有機ポリマーは、ポリオレフィン又はオレフィンコポリマーである。そのようなポリオレフィン又はオレフィンコポリマーは主に下記した材料である：
【００２０】
１．モノオレフィンおよびジオレフィンのポリマー、例えばポリプロピレン、ポリイソブチレン、ポリブテン−１、ポリ−４−メチルペンテン−１、ポリイソプレンまたはポリブタジエン、並びにシクロオレフィン例えばシクロペンテンまたはノルボルネンのポリマー、（所望により架橋結合できる）ポリエチレン、例えば高密度ポリエチレン（ＨＤＰＥ）、高密度及び高分子量ポリエチレン（ＨＤＰＥ−ＨＭＷ）、高密度そして超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、分枝低密度ポリエチレン（ＢＬＤＰＥ）。
【００２１】
ポリオレフィン、即ち前出の文節に例示したモノオレフィン類のポリマー、好ましくはポリエチレンとポリプロピレンは、いろいろの方法、そして特に下記の方法により製造できる：
ａ）ラジカル重合（通常は高圧下そして高温下で）；
ｂ）通常周期表の第IVｂ、Ｖｂ、VIｂ又はVIII族の一種以上の金属を含有する触媒を使用する触媒重合。これらの金属は通常は、π−又はσ−配位していてよい一種以上のリガンド、典型的にはオキシド、ハライド、アルコレート、エステル、エーテル、アミン、アルキル、アルケニル及び／又はアリールを持つ。これらの金属錯体は、遊離型であってもよく又は担体上、典型的には活性化塩化マグネシウム、塩化チタン（III ）、アルミナ又は酸化ケイ素上に固定された形であってもよい。これらの触媒は重合媒体中に溶解性又は不溶性であってもよい。その触媒は、重合中にそれ自体が使用されてもよく又は別の活性剤、典型的にはアルキル金属、金属水素化物、アルキル金属ハライド、アルキル金属オキシド又はアルキル金属オキサン（これら金属は周期表の第Ia、IIa 及び／又はIIIaの元素である。) であってもよい。活性剤は、別のエステル、エーテル、アミン又はシリルエーテル基で有利に変形されてもよい。これらの触媒系は通常は、フィリップス触媒、スタンダード・オイル・インジアナ触媒、チーグラー（−ナッター）触媒、ＴＮＺ（デュポン）触媒、メタロセン触媒又は単座触媒（ＳＳＣ）と呼ばれる。
【００２２】
２．  １）に記載したポリマーの混合物、例えばポリプロピレンとポリイソブチレンとの混合物、ポリプロピレンとポリエチレンとの混合物（例えばＰＰ／ＨＤＰＥ，ＰＰ／ＬＤＰＥ）およびポリエチレンの異なるタイプの混合物（例えば、ＬＤＰＥ／ＨＤＰＥ）。
【００２３】
３．モノオレフィンとジオレフィン相互または他のビニルモノマーとのコポリマー、例えばエチレン−プロピレンコポリマー、線状低密度ポリエチレン（ＬＬＤＰＥ）およびその低密度ポリエチレン（ＬＤＰＥ）との混合物、プロピレン−ブテン−１・コポリマー、プロピレン−イソブチレン・コポリマー、エチレン−ブテン−１・コポリマー、エチレン−ヘキセン・コポリマー、エチレン−メチルペンテン・コポリマー、エチレン−ヘプテン・コポリマー、エチレン−オクテン・コポリマー、プロピレン−ブタジエン・コポリマー、イソブチレン−イソプレン・コポリマー、エチレン−アルキルアクリレート・コポリマー、エチレン−アルキルメタクリレート・コポリマー、エチレン−ビニルアセテート・コポリマー及び一酸化炭素とのそれらのコポリマーまたはエチレン−アクリル酸・コポリマーおよびそれらの塩類（アイオノマー）、並びにエチレンとプロピレンとジエン例えばヘキサジエン、ジシクロペンタジエンまたはエチリデン−ノルボルネンのようなものとのターポリマー；並びにそのようなコポリマーの混合物と１）に記載したポリマーとのそれらの混合物、例えばポリプロピレン／エチレン−プロピレン・コポリマー、ＬＤＰＥ／エチレン−酢酸ビニル−コポリマー（ＥＶＡ）、ＬＤＰＥ／エチレン−アクリル酸−コポリマー（ＥＡＡ）、ＬＬＤＰＥ／ＥＶＡ，ＬＬＤＰＥ／ＥＡＡおよび交互のまたはランダムなポリアルキレン／一酸化炭素−コポリマー並びに他のポリマー、例えばポリアミドとのそれらの混合物。
【００２４】
主に興味のあるのは、モノオレフィン例えばα−オレフィンのポリマー、例えばポリプロピレン、ポリイソブチレン、ポリブテン−１、ポリ−４−メチル−ペンテン−１、並びにシクロオレフィンのポリマー、（所望により架橋していてもよい）ポリエチレン、例えば高密度ポリエチレン（ＨＤＰＥ）、低密度ポリエチレン（ＬＤＰＥ）、線状低密度ポリエチレン（ＬＬＤＰＥ）、分枝低密度ポリエチレン（ＢＬＤＰＥ）、及びこれらのモノマーの又は酢酸ビニルとのコポリマーである。好ましいものは、ポリエチレン、エチレン−プロピレン・コポリマー、エチレン−酢酸ビニル・コポリマー及びポリプロピレン；特に頻繁にＬＤＰＥであるポリエチレンである。
【００２５】
上述のポリオレフィン又はオレフィン・コポリマーは、頻繁にポリマーフィルム、例えば特にポリエチレンフィルム、特に農業用途のためのそれである。
【００２６】
本発明に従って安定化されると有利である他の合成有機ポリマーは、下記した物質を包含する：
【００２７】
４. 炭化水素樹脂（例えばＣ5 −Ｃ9 ）およびそれらの水素化変性体（例えば粘着付与剤）およびポリアルキレンと澱粉との混合物。
【００２８】
５．ポリスチレン、ポリ−（ｐ−メチルスチレン）、ポリ−（α−メチルスチレン）。
【００２９】
６．スチレンまたはα−メチルスチレンとジエンまたはアクリル誘導体とのコポリマー、例えばスチレン−ブタジエン、スチレン−アクリロニトリル、スチレン−アルキルメタクリレート、スチレン−ブタジエン−アルキルアクリレート、スチレン／ブタジエン／アルキルメタアクリレート、スチレン−無水マレイン酸、スチレン−アクリロニトリル−メチルアクリレート；スチレンコポリマーと別のポリマー、例えばポリアクリレート、ジエンポリマーまたはエチレン−プロピレン−ジエンターポリマーからの高耐衝撃性混合物；およびスチレンのブロックコポリマー例えばスチレン−ブタジエン−スチレン、スチレン−イソプレン−スチレン、スチレン−エチレン−ブチレン−スチレンまたはスチレン−エチレン−プロピレン−スチレン。
【００３０】
７．スチレンまたはα−メチルスチレンのグラフトコポリマー、例えばポリブタジエンにスチレン、ポリブタジエン−スチレンまたはポリブタジエン−アクリロニトリル・コポリマーにスチレン；ポリブタジエンにスチレンおよびアクリロニトリル（またはメタアクリロニトリル）；ポリブタジエンにスチレン、アクリロニトリルおよびメチルメタクリレート；ポリブタジエンにスチレンおよび無水マレイン酸；ポリブタジエンにスチレン、アクリロニトリルおよび無水マレイン酸またはマレインイミド；ポリブタジエンにスチレンとマレインイミド；ポリブタジエンにスチレンおよびアルキルアクリレート又はアルキルメタクリレート；エチレン−プロピレン−ジエンターポリマーにスチレンおよびアクリロニトリル；ポリアルキルアクリレートまたはポリアルキルメタクリレートにスチレンおよびアクリロニトリル；アクリレート−ブタジエンコポリマーにスチレンおよびアクリロニトリル、並びにこれらと６）に列挙したコポリマーとの混合物、例えばＡＢＳ−、ＭＢＳ−、ＡＳＡ−またはＡＥＳ−ポリマーとして知られているコポリマー混合物。
【００３１】
８．ハロゲン含有ポリマー、例えばポリクロロプレン、塩素化ゴム、イソブチレン−イソプレンの塩素化又は臭素化コポリマー（ハロブチルゴム）、塩素化またはクロロスルホン化ポリエチレン、エチレンと塩素化エチレンのコポリマー、エピクロロヒドリンホモ−およびコポリマー、特にハロゲン含有ビニル化合物のポリマー、例えばポリ塩化ビニル、ポリ塩化ビニリデン、ポリフッ化ビニル、ポリフッ化ビニリデン並びにこれらのコポリマー、例えば塩化ビニル−塩化ビニリデン、塩化ビニル−酢酸ビニルまたは塩化ビニリデン−酢酸ビニル・コポリマー。
【００３２】
９．α，β−不飽和酸およびその誘導体から誘導されたポリマー、例えばポリアクリレートおよびポリメタアクリレート、アクリル酸ブチルで耐衝撃化改質したポリメチルメタクリレート、ポリアクリルアミドおよびポリアクリロニトリル。
【００３３】
10. 前項９）に挙げたモノマー相互のまたは他の不飽和モノマーとのコポリマー、例えばアクリロニトリル−ブタジエン・コポリマー、アクリロニトリル−アルキルアクリレート・コポリマー、アクリロニトリル−アルコキシアルキルアクリレートまたはアクリロニトリル−ハロゲン化ビニル・コポリマーまたはアクリロニトリル／アルキルメタアクリレート−ブタジエン・ターポリマー。
【００３４】
11．不飽和アルコールおよびアミンまたはそれらのアシル誘導体またはそれらのアセタールから誘導されたポリマー、例えばポリビニルアルコール、ポリ酢酸ビニル、ポリビニルステアレート、ポリビニルベンゾエート、ポリビニルマレエート、ポリビニルブチラール、ポリアリルフタレートまたはポリアリルメラミン；並びにそれらと上記１）に記載したオレフィンとのコポリマー。
【００３５】
12. 環状エーテルのホモポリマーおよびコポリマー、例えばポリアルキレングリコール、ポリエチレンオキシド、ポリプロピレンオキシドまたはこれらとビス−グリシジルエーテルとのコポリマー。
【００３６】
13. ポリアセタール、例えばポリオキシメチレンおよびエチレンオキシドをコモノマーとして含むポリオキシメチレン；熱可塑性ポリウレタン、アクリレートまたはＭＢＳで変性させたポリアセタール。
【００３７】
14. ポリフェニレンオキシドおよびスルフィド、並びにポリフェニレンオキシドとスチレンポリマーまたはポリアミドとの混合物。
【００３８】
15. 一方の成分としてヒドロキシ末端基を含むポリエーテル、ポリエステルまたはポリブタジエンと他方の成分として脂肪族または芳香族ポリイソシアネートとから誘導されたポリウレタン並びにその前駆物質。
【００３９】
16. ジアミンおよびジカルボン酸および／またはアミノカルボン酸または相当するラクタムから誘導されたポリアミドおよびコポリアミド。例えばポリアミド４、ポリアミド６、ポリアミド６／６、６／１０、６／９、６／１２、４／６、１２／１２、ポリアミド１１、ポリアミド１２、ｍ−キシレンジアミンおよびアジピン酸から出発する芳香族ポリアミド；ヘキサメチレンジアミンおよびイソフタル酸および／またはテレフタル酸および所望により変性剤としてのエラストマーから製造されるポリアミド、例えはポリ（２，４，４−トリメチルヘキサメチレン）テレフタルアミドまたはポリ−ｍ−フェニレンイソフタルアミド。前記ポリアミドとポリオレフィン、オレフィンコポリマー、アイオノマーまたは化学的に結合またはグラフトしたエラストマーとのグラフトコポリマー；または前記ポリアミドとポリエーテル、例えばポリエチレングリコール、ポリプロピレングリコールまたはポリテトラメチレングリコールとのグラフトコポリマー；並びに、ＥＰＤＭまたはＡＢＳで変性させたポリアミドまたはコポリアミド；加工の間に縮合させたポリアミド（ＲＩＭ−ポリアミド系）。
【００４０】
17. ポリ尿素、ポリイミド、ポリアミド−イミド、ポリエーテルイミド、ポリエステルイミド、ポリヒダントインとポリベンズイミダゾール。
【００４１】
18. ジカルボン酸とジオールおよび/ またはヒドロキシカルボン酸または相当するラクトンから誘導されたポリエステル、例えばポリエチレンテレフタレート、ポリブチレンテレフタレート、ポリ−１, ４−ジメチロール−シクロヘキサンテレフタレートおよびポリヒドロキシベンゾエート、並びにヒドロキシ末端基を含有するポリエーテルから誘導されたブロックコポリエーテルエステル；そしてポリカーボネートまたはＭＢＳで変性したポリエステルも。
【００４２】
19. ポリカーボネートおよびポリエステル−カーボネート。
【００４３】
20. ポリスルホン、ポリエーテルスルホンおよびポリエーテルケトン。
【００４４】
21. 一方の成分としてアルデヒドおよび他方の成分としてフェノール、尿素およびメラミンから誘導された架橋ポリマー、例えばフェノール／ホルムアルデヒド樹脂、尿素/ ホルムアルデヒド樹脂およびメラミン／ホルムアルデヒド樹脂。
【００４５】
22. 乾性および不乾性アルキド樹脂。
【００４６】
23. 飽和および不飽和ジカルボン酸と多価アルコールのコポリエステル、および架橋剤としてのビニル化合物とのコポリエステルから誘導された不飽和ポリエステル樹脂並びに燃焼性の低いそれらのハロゲン含有変性物。
【００４７】
24. 置換アクリレート、例えばエポキシアクリレート、ウレタン−アクリレートまたはポリエステル−アクリレートから誘導された架橋性アクリル樹脂。
【００４８】
25. メラミン樹脂、尿素樹脂、イソシアネート、イソシアヌレート、ポリイソシアネートまたはエポキシ樹脂と架橋してあるアルキド樹脂、ポリエステル樹脂またはアクリレート樹脂。
【００４９】
26. 脂肪族、脂環式、複素環式又は芳香族グリシジル化合物から誘導された架橋エポキシ樹脂、例えば、酸無水物又はアミンのような常用の硬化剤で、促進剤を使用してまたは使用しないで架橋してある、ビスフェノールＡとビスフェノールＦのジグリシジルエーテルの生成物。
【００５０】
27. 天然ポリマー、例えばセルロース、天然ゴム、ゼラチンおよびそれらの化学的に変性させた誘導体、例えば酢酸セルロース、プロピオン酸セルロースおよび酪酸セルロースのようなもの、またはセルロースエーテル、例えばメチルセルロースのようなもの；並びにロジンおよびそれらの誘導体。
【００５１】
28. 前記したポリマーの混合物（ポリブレンド）、例えばＰＰ／ＥＰＤＭ、ポリアミド／ＥＰＤＭまたはＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６およびコポリマー、ＰＡ／ＨＤＰＥ、ＰＡ／ＰＰ、ＰＡ／ＰＰＯ、ＰＢＴ／ＰＣ／ＡＢＳまたはＰＢＴ／ＰＥＴ／ＰＣ。
【００５２】
立体障害ヒドロキシルアミン又はそのエーテル若しくはエステル（成分Ａ）は、環状立体障害アミンの誘導体であり、更に特に、式III 又はIIIa：
【化１１】
0003937189.tif 000008
（式中、Ｇは水素原子又はメチル基を表し、
そしてＧ1 とＧ2 は水素原子又はメチル基を表すか又は、一緒になって、＝Ｏを表す。）の基を少なくとも一つ含むポリアルキルピペリジン又はポリアルキルピペラジンの誘導体の系列の化合物である。式III のポリアルキルピペリジン基は、４位で１又は２個の極性置換基又は極性のスピロ型環系に結合している。
【００５３】
そのような化合物の例は下記の番号の米国特許に見出すことができる：４５９０２３１、５３００６４７、４８３１１３４、５２０４４７３、５００４７７０、５０９６９５０、５０２１４７８、５１１８７３６、５０２１４７８、５１１８７３６、５０２１４８０、５０１５６８３、５０２１４８１、５０１９６１３、５０２１４８３、５１４５８９３、５２８６８６５、５３５９０６９、４９８３７３７、５０４７４８９、５０７７３４０、５０２１５７７、５１８９０８６、５０１５６８２、５０１５６７８、５０５１５１１、５１４００８１、５２０４４２２、５０２６７５０、５１８５４４８、５１８０８２９、５２６２５３８、５３７１１２５、５２１６１５６、５３００５４４。
【００５４】
成分Ａとして有用な立体障害ヒドロキシルアミン又はそのエーテルもしくはエステルの間では、ヒドロキシルアミンのエーテル又はエステル、特にエーテルが技術的に興味あるものである。
【００５５】
成分Ａとして２，２，６，６−テトラメチルピペリジン（式III ）の誘導体の使用することが好ましい；特に、次式：
【化１２】
0003937189.tif 000009
〔式中、Ｇは水素原子を表し、
Ｇ1 とＧ2 は上で定義されたとおりに定義され、
Ｇ11は水素原子、炭素原子数１ないし１８のアルキル基、炭素原子数２ないし１８のアルケニル基、炭素原子数３ないし１８のアルキニル基、炭素原子数５ないし１２のシクロアルキル基、炭素原子数６ないし１０のビシクロアルキル基、炭素原子数５ないし８のシクロアルケニル基、フェニル基、ナフチル基；炭素原子数７ないし１２のフェニルアルキル基；炭素原子数７ないし１４の、アルキル基又はフェニル基により置換されたフェニル基又はフェニルアルキル基；
又は式−Ｃ（＝Ｏ）−Ｄ’（式中、Ｄ’は炭素原子数１ないし１８のアルキル基、炭素原子数１ないし１８のアルコキシ基、フェニル基；又はヒドロキシ基、炭素原子数１ないし８のアルキル基、炭素原子数１ないし８のアルコキシ基、アミノ基、又は炭素原子数１ないし８のアルキル基若しくはフェニル基により単−又は二置換されたアミノ基により置換されたフェニル基；を表す。）の基を表す。〕の基を含む化合物の使用は好ましい。
【００５６】
Ｇ11は、特に炭素原子数１ないし１８のアルキル基、炭素原子数３ないし８のアルケニル基、炭素原子数３ないし８のアルキニル基、炭素原子数５ないし８のシクロアルキル基、炭素原子数７ないし９のフェニルアルキル基、炭素原子数２ないし１８のアルカノイル基、炭素原子数３ないし６のアルケノイル基、例えば炭素原子数１ないし１８のアルキル基、炭素原子数５ないし８のシクロアルキル基又は炭素原子数７ないし９のフェニルアルキル基である。
更に好ましくは、Ｇ11は炭素原子数１ないし１２のアルキル基、ベンジル基又は炭素原子数５ないし８のシクロアルキル基である；最も好ましくは炭素原子数６ないし１０のアルキル基又はシクロヘキシル基である。
【００５７】
下記の（ａ）ないし（ｈ）に記載されそして上述した通りの式III 又はIIIaの基を少なくとも一つ持つ立体障害ヒドロキシルアミン誘導体類の使用は、特に興味のあるものである：
【００５８】
（ａ）式IVの化合物：
【化１３】
0003937189.tif 000010
〔式中、ｎは１ないし４の数を表し、ＧとＧ1 は各々が互いに独立して水素原子又はメチル基を表し；
Ｇ11は上述と同じに定義され、そして
Ｇ12は、ｎ＝１である場合は、水素原子、１個以上の酸素原子により中断された炭素原子数１ないし１８のアルキル基、シアノエチル基、ベンジル基、グリシジル基；脂肪族、脂環式、アルアリファチック（araliphatic)の、不飽和又は飽和のカルボン酸、カルバミン酸又は含リン酸の一価の基、又は一価のシリル基、好ましくは炭素原子数２ないし１８の脂肪族カルボン酸の、炭素原子数７ないし１５の脂環式カルボン酸の、炭素原子数３ないし５のα，β−不飽和カルボン酸の又は炭素原子数７ないし１５の芳香族カルボン酸の基を表しそしてカルボン酸基は、各々の場合、脂肪族、脂環式又は芳香族基部分で１ないし３個の−ＣＯＯＺ12（式中、Ｚ12はＨ、炭素原子数１ないし２０のアルキル基、炭素原子数３ないし１２のアルケニル基、炭素原子数５ないし７のシクロアルキル基、フェニル基又はベンジル基を表す。）により置換されていてもよく；
【００５９】
ｎ＝２である場合は、炭素原子数２ないし１２のアルキレン基、炭素原子数４ないし１２のアルケニレン基、キシリレン基；脂肪族、脂環式、アルアリファチック（araliphatic)又は芳香族の二カルボン酸、二カルバミン酸又は含リン酸の２価の基、又は二価のシリル基、好ましくは炭素原子数２ないし３６の脂肪族二カルボン酸の、炭素原子数８ないし１４の脂環式又は芳香族二カルボン酸の、炭素原子数８ないし１４の脂環式又は芳香族二カルバミン酸の基でありそして二カルボン酸基は、各々の場合、脂肪族、脂環式又は芳香族基部分で、１又は２個の−ＣＯＯＺ12により置換されていてもよく；
【００６０】
ｎ＝３である場合は、脂肪族、脂環式又は芳香族三カルボン酸の三価の基であってそしてこの基は脂肪族、脂環式又は芳香族部分で−ＣＯＯＺ12により置換されていてもよく、又は芳香族トリカルバミン酸の又は含リン酸の三価の基であり、又はＧ12は三価のシリル基であり；そして
【００６１】
ｎ＝４である場合は、脂肪族、脂環式又は芳香族四カルボン酸の四価の基である。〕
【００６２】
各々の場合に示した酸基は、式：（−ＣＯ)nＲ（式中、ｎの意味は上述の通りでありそしてＲの意味は所定の定義に従う。）の基を包含する。
【００６３】
炭素原子数１ないし１２のアルキル基は典型的にはメチル基、エチル基、ｎ−プロピル基、ｎ−ブチル基、ｓｅｃ−ブチル基、ｔｅｒｔ−ブチル基、ｎ−ヘキシル基、ｎ−オクチル基、２−エチルヘキシル基、ｎ−ノニル基、ｎ−デシル基、ｎ−ウンデシル基又はｎ−ドデシル基を表し、
【００６４】
炭素原子数１ないし１８のアルキル基であると定義されたＧ11又はＧ12は、上述の基と、それに加えて、例えばｎ−トリデシル基、ｎ−テトラデシル基、ｎ−ヘキサデシル基又はｎ−オクタデシル基であってもよく、
【００６５】
炭素原子数３ないし８のアルケニル基として定義されたＧ11は、例えば、１−プロペニル基、アリル基、メタリル基、２−ブテニル基、２−ペンテニル基、２−ヘキセニル基、２−オクテニル基又は４−ｔｅｒｔ−ブチル−２−ブテニル基であってよい。
【００６６】
炭素原子数３ないし８のアルキニル基として定義されたＧ11は、好ましくはプロパルギル基である。
【００６７】
炭素原子数７ないし１２のフェニルアルキル基として定義されたＧ11は、好ましくは、フェネチル基、更に好ましくはベンジル基である。
【００６８】
炭素原子数２ないし１８のアルカノイル基として定義されたＧ11は、典型的には、プロピオニル基、ブチリル基、オクタノイル基であるが、好ましくはアセチル基でありそして、炭素原子数３ないし６のアルケノイル基としては、好ましくはアクリロイル基又はメタクリロイル基である。
【００６９】
カルボン酸の一価の基として定義されるＧ11は、典型的には酢酸、ヘキサン酸、ステアリン酸、アクリル酸、メタクリル酸、安息香酸又はβ（３，５−ジ−ｔｅｒｔ−ブチル−４−ヒドロキシ−フェニル）プロピオン酸の一価の基であり、好ましくはステアリン酸、アクリル酸又はメタクリル酸である。
【００７０】
一価のシリル基として定義されたＧ12は、典型的には式：−（Ｃj Ｈ2j）−Ｓｉ（Ｚ’）2 Ｚ″（式中、ｊは２ないし５の整数を表し、そしてＺ’とＺ″の各々は互いに独立して炭素原子数１ないし４のアルキル基又は炭素原子数１ないし４のアルコキシ基である。）の基を表す。
【００７１】
二カルボン酸の二価の基として定義されるＧ12は、典型的には、マロン酸、コハク酸、グルタル酸、アジピン酸、スベリン酸、セバシン酸、マレイン酸、イタコン酸、フタル酸、ジブチルマロン酸、ジベンジルマロン酸、ブチル（３，５−ジ−ｔｅｒｔ−ブチル−４−ヒドロキシベンジル）マロン酸又はビシクロヘプテンジカルボン酸である。
【００７２】
三カルボン酸の三価の基として定義されるＧ12は、典型的には、トリメリト酸、クエン酸又はニトリロトリ酢酸の基である。
【００７３】
四カルボン酸の四価の基として定義されるＧ12は、典型的には、ブタン−１，２，３，４−テトラカルボン酸又はピロメリト酸の四価の基である。
【００７４】
ジカルバミン酸の二価の基として定義されるＧ12は、典型的にはヘキサメチレンジカルバミン酸基又は２，４−トルエンジカルバミン酸基である。
【００７５】
式中、ＧとＧ1 が水素原子を表し、Ｇ11が炭素原子数６ないし１０のアルキル基又はシクロヘキシル基を表し、ｎが１又は２を表し、そしてＧ12が炭素原子数２ないし１８の脂肪族モノカルボン酸のアシル基又は炭素原子数４ないし１２の脂肪族ジカルボン酸のジアシル基を表す式IVの化合物は好ましい。
【００７６】
この（ａ）のポリアルキルピペリジン化合物についての重要な例を下記する：
１）１−オクチルオキシ−４−ヒドロキシ−２，２，６，６−テトラメチルピペリジン
２）１−シクロヘキシルオキシ−４−ヒドロキシ−２，２，６，６−テトラメチルピペリジン
３）１−シクロヘキシルオキシ−４−ステアロイルオキシ−２，２，６，６−テトラメチルピペリジン
４）コハク酸ビス（１−シクロヘキシルオキシ−２，２，６，６−テトラメチルピペリジン−４−イル）
５）アジピン酸ビス（１−シクロヘキシルオキシ−２，２，６，６−テトラメチルピペリジン−４−イル）
６）セバシン酸ビス（１−オクチルオキシ−２，２，６，６−テトラメチルピペリジン−４−イル）。
【００７７】
（ｂ）式（Ｖ）の化合物：
【化１４】
0003937189.tif 000011
〔式中、ｎは１又は２を表し、
そしてＧ、Ｇ1 とＧ11は（ａ）で与えられた意味を持ち、
Ｇ13は水素原子、炭素原子数１ないし１２のアルキル基、炭素原子数２ないし５のヒドロキシアルキル基、炭素原子数５ないし７のシクロアルキル基、炭素原子数７ないし８のアルアルキル基、炭素原子数２ないし１８のアルカノイル基、炭素原子数３ないし５のアルケノイル基、ベンゾイル基又は式Va：
【化１５】
0003937189.tif 000012
の基を表し；
そして、
【００７８】
Ｇ14は、ｎ＝１である場合は、水素原子、炭素原子数１ないし１８のアルキル基、炭素原子数３ないし８のアルケニル基、炭素原子数５ないし７のシクロアルキル基；ヒドロキシ基、シアノ基、アルコキシカルボニル基又はカルバミド基により置換された炭素原子数１ないし４のアルキル基；グリシジル基；式：−ＣＨ2 −ＣＨ（ＯＨ）−Ｚ又は式：−ＣＯＮＨ−Ｚ（式中、Ｚは水素原子、メチル基又はフェニル基を表す。）の基を表し；
【００７９】
ｎ＝２である場合は、炭素原子数２ないし１２のアルキレン基、炭素原子数６ないし１２のアリーレン基、キシリレン基、−ＣＨ2 −ＣＨ（ＯＨ）−ＣＨ2 −基又は基：−ＣＨ2 −ＣＨ（ＯＨ）−ＣＨ2 −Ｏ−Ｄ−Ｏ−（式中、Ｄは炭素原子数２ないし１０のアルキレン基、炭素原子数６ないし１５のアリーレン基又は炭素原子数６ないし１２のシクロアルキレン基を表す。）を表わし；
又は、Ｇ13がアルカノイル基、アルケノイル基又はベンゾイル基でない場合は、Ｇ14は１−オキソ−（炭素原子数２ないし１２のアルキレン）基；脂肪族、脂環式又は芳香族ジカルボン酸又はジカルバミン酸の２価の基、又は基：−ＣＯ−もであることもでき；
又は、ｎ＝１である場合は、Ｇ13とＧ14は、一緒になって、脂肪族、脂環式又は芳香族１，２−ジカルボン酸又は１，３−ジカルボン酸の２価の基であってもよい。〕。
【００８０】
炭素原子数１ないし１２のアルキル基又は炭素原子数１ないし１８のアルキル基は、（ａ）で示された意味を持つ。
【００８１】
炭素原子数５ないし７のシクロアルキル基は、好ましくはシクロヘキシル基である。
【００８２】
炭素原子数７ないし８のアルアルキル基として定義されたＧ13は、好ましくはフェニルエチル基又は、更に特に、ベンジル基である。
炭素原子数２ないし５のヒドロキシアルキル基として定義されたＧ13は、好ましくは２−ヒドロキシエチル基又は２−ヒドロキシプロピル基である。
【００８３】
炭素原子数２ないし１８のアルカノイル基として定義されたＧ13は、典型的にはプロピオニル基、ブチリル基、オクタノイル基、ドデカノイル基、ヘキサデカノイル基、オクタデカノイル基であるが、好ましくはアセチル基でありそして、炭素原子数３ないし５のアルケノイル基としては、好ましくはアクリロイル基である。
【００８４】
炭素原子数２ないし８のアルケニル基として定義されるＧ14は、典型的にはアリル基、メタリル基、２−ブテニル基、２−ペンテニル基、２−ヘキセニル基又は２−オクテニル基である。
【００８５】
ヒドロキシ基、シアノ基、アルコキシカルボニル基又はカルバミド基により置換された炭素原子数１ないし１４のアルキル基として定義されるＧ14は、典型的には、２−ヒドロキシエチル基、２−ヒドロキシプロピル基、２−シアノエチル基、メトキシカルボニルメチル基、２−エトキシカルボニルエチル基、２−アミノカルボニルプロピル基又は２−（ジメチルアミノカルボニル）エチル基である。
【００８６】
炭素原子数２ないし１２のアルキレン基は、典型的にはエチレン基、プロピレン基、２，２−ジメチルプロピレン基、テトラメチレン基、ヘキサメチレン基、オクタメチレン基、デカメチレン基又はドデカメチレン基である。
【００８７】
炭素原子数６ないし１５のアリーレン基は、典型的にはｏ−、ｍ−又はｐ−フェニレン基、１，４−ナフチレン基又は４，４’−ジフェニレン基である。
【００８８】
炭素原子数６ないし１２のシクロアルキレン基は、好ましくはシクロヘキシレン基である。
【００８９】
好ましい化合物は、式中、ｎは１又は２を表し、Ｇは水素原子を表し、Ｇ11は炭素原子数６ないし１０のアルキル基又はシクロヘキシル基を表し、Ｇ13は水素原子、炭素原子数１ないし１２のアルキル基又は式Vaの基を表しそして、ｎ＝１である場合は、Ｇ14は水素原子又は炭素原子数１ないし１２のアルキル基を表しそしてｎ＝２である場合は、Ｇ14は炭素原子数２ないし８のアルキレン基又は１−オキソ−（炭素原子数２ないし８のアルキレン）基を表す式Ｖの化合物である。
【００９０】
（ｃ）式VIの化合物：
【化１６】
0003937189.tif 000013
〔式中、ｎは１又は２を表し、
そしてＧ、Ｇ1 とＧ11は（ａ）に示した意味を持ち、
そしてＧ15は、ｎ＝１である場合は、炭素原子数２ないし８のアルキレン基、炭素原子数２ないし８のヒドロキシアルキレン基又は炭素原子数４ないし２２のアシルオキシアルキレン基を表し；
ｎ＝２である場合は、基：（−ＣＨ2 ）2 Ｃ（ＣＨ2 −）2 を表す。〕
【００９１】
炭素原子数２ないし８のアルキレン基又は炭素原子数２ないし８のヒドロキシアルキレン基として定義されるＧ15は、典型的にはエチレン基、１−メチルエチレン基、プロピレン基、２−エチルプロピレン基又は２−エチル−２−ヒドロキシメチルプロピレン基である。
【００９２】
炭素原子数４ないし２２のアシルオキシアルキレン基として定義されるＧ15は、典型的には２−エチル−２−アセトキシメチルプロピレン基である。
【００９３】
（ｄ）式VIIA、VIIB及びVIIC、好ましくはVIICの化合物：
【化１７】
0003937189.tif 000014
〔式中、ｎは１又は２を表し、
そしてＧ、Ｇ1 とＧ11は（ａ）に示した意味を持ち、
Ｇ16は水素原子、炭素原子数１ないし１２のアルキル基、アリル基、ベンジル基、グリシジル基又は炭素原子数２ないし６のアルコキシアルキル基を表し；
そしてＧ17は、ｎ＝１である場合は、水素原子、炭素原子数１ないし１２のアルキル基、炭素原子数３ないし５のアルケニル基、炭素原子数７ないし９のアルアルキル基、炭素原子数５ないし７のシクロアルキル基、炭素原子数２ないし４のヒドロキシアルキル基、炭素原子数２ないし６のアルコキシアルキル基、炭素原子数６ないし１０のアリール基、グリシジル基、又は式：−（ＣＨ2 ）p-ＣＯＯ−Ｑ又は式：−（ＣＨ2 ）p-Ｏ−ＣＯ−Ｑ（式中、ｐは１又は２を表し、そしてＱは炭素原子数１ないし４のアルキル基又はフェニル基を表す。）を表わし；
【００９４】
ｎ＝２である場合は、炭素原子数２ないし１２のアルキレン基、炭素原子数４ないし１２のアルケニレン基、炭素原子数６ないし１２のアリーレン基、基：−ＣＨ2 −ＣＨ（ＯＨ）−ＣＨ2 −Ｏ−Ｄ−Ｏ−ＣＨ2 −ＣＨ（ＯＨ）−ＣＨ2 −（式中、Ｄは炭素原子数２ないし１０のアルキレン基、炭素原子数６ないし１５のアリーレン基又は炭素原子数６ないし１２のシクロアルキレン基を表す。）、又は基：−ＣＨ2 ＣＨ（ＯＺ’）ＣＨ2 −（ＯＣＨ2 −ＣＨ（ＯＺ’）ＣＨ2 ）2 −（式中、Ｚ’は水素原子、炭素原子数１ないし１８のアルキル基、アリル基、ベンジル基、炭素原子数２ないし１２のアルカノイル基又はベンゾイル基を表す。）を表し；
【００９５】
Ｔ1 とＴ2 は各々が他と独立して、水素原子、炭素原子数１ないし１８のアルキル基又は炭素原子数６ないし１０のアリール基又は炭素原子数７ないし９のアルアルキル基であってその各々がハロゲン原子又は炭素原子数１ないし４のアルキル基により置換されていてもよく、又はＴ1 とＴ2 は、隣接する炭素原子と一緒になって、炭素原子数５ないし１４のシクロアルカン環を形成する。〕。
【００９６】
炭素原子数１ないし１２のアルキル基は、典型的にはメチル基、エチル基、ｎ−プロピル基、ｎ−ブチル基、ｓｅｃ−ブチル基、ｔｅｒｔ−ブチル基、ｎ−ヘキシル基、ｎ−オクチル基、２−エチルヘキシル基、ｎ−ノニル基、ｎ−デシル基、ｎ−ウンデシル基又はｎ−ドデシル基を表す。
【００９７】
炭素原子数１ないし１８のアルキル基として定義される基は、上に示した基であってよくそれに加えて例えばｎ−トリデシル基、ｎ−テトラデシル基、ｎ−ヘキサデシル基又はｎ−オクタデシル基もある。
【００９８】
炭素原子数２ないし６のアルコキシアルキル基は、典型的にはメトキシメチル基、エトキシメチル基、プロポキシメチル基、ｔｅｒｔ−ブトキシメチル基、エトキシエチル基、エトキキシプロピル基、ｎ−ブトキシエチル基、ｔｅｒｔ−ブトキシエチル基、イソプロポキシエチル基又はプロポキシプロピル基である。
【００９９】
炭素原子数３ないし５のアルケニル基として定義されるＧ17は、典型的には１−プロペニル基、アリル基、メタリル基、２−ブテニル基又は２−ペンテニル基である。
【０１００】
炭素原子数７ないし９のアルアルキル基として定義されるＧ17、Ｔ1 とＴ2 は、好ましくはフェネチル基であり、更に特に、ベンジル基である。
Ｔ1 とＴ2 が炭素原子と一緒にシクロアルカン環を形成する場合のその環は、典型的には、シクロペンタン、シクロヘキサン、シクロオクタン又はシクロドデカン環である。
【０１０１】
炭素原子数２ないし４のヒドロキシアルキル基として定義されるＧ17は、典型的に２−ヒドロキシエチル基、２−ヒドロキシプロピル基、２−ヒドロキシブチル基又は４−ヒドロキシブチル基である。
【０１０２】
炭素原子数６ないし１０のアリール基として定義されるＧ17、Ｔ1 とＴ2 は、好ましくはフェニル基、α−又はβ−ナフチル基であってその各々はハロゲン原子又は炭素原子数１ないし４のアルキル基により置換されていてもよい。
【０１０３】
炭素原子数２ないし１２のアルキレン基として定義されるＧ17は、典型的にはエチレン基、プロピレン基、２，２−ジメチルプロピレン基、テトラメチレン基、ヘキサメチレン基、オクタメチレン基、デカメチレン基又はドデカメチレン基である。
【０１０４】
炭素原子数４ないし１２のアルケニレン基として定義されるＧ17は、好ましくは２−ブテニレン基、２−ペンテニレン基又は３−ヘキセニレン基である。
【０１０５】
炭素原子数６ないし１２のアリーレン基として定義されるＧ17は、典型的にはｏ−、ｍ−又はｐ−フェニレン基、１，４−ナフチレン基又は４，４’−ジフェニレン基である。
【０１０６】
炭素原子数２ないし１２のアルカノイル基として定義されるＺ’は、典型的にはプロピオニル基、ブチリル基、オクタノイル基、ドデカノイル基であるが、好ましくはアセチル基である。
【０１０７】
炭素原子数２ないし１０のアルキレン基、炭素原子数６ないし１５のアリーレン基又は炭素原子数６ないし１２のシクロアルキレン基として定義されるＤは、（ｂ）で定義されたのと同じに定義される。
【０１０８】
（ｅ）同様に好ましい式VIIIの化合物：
【化１８】
0003937189.tif 000015
〔式中、ｎは１又は２を表し；
そしてＧ18は次式：
【化１９】
0003937189.tif 000016
（式中、ＧとＧ11は（ａ）中と同じに定義され、Ｇは最も好ましくは水素原子でありそしてＧ11は最も好ましくは炭素原子数１ないし１０のアルキル基又はシクロヘキシル基であり、Ｇ1 とＧ2 は水素原子又はメチル基を表すか、又は一緒になって、基：＝Ｏを表し；
Ｅは、−Ｏ−又は−ＮＧ13−を表し；
Ａは炭素原子数２ないし６のアルキレン基又は−（ＣＨ2 ）3 −Ｏ−を表し；そしてｘは０又は１の何れかである。）の基を表し；
【０１０９】
Ｇ18は、水素原子、炭素原子数１ないし１２のアルキル基、炭素原子数２ないし５のヒドロキシアルキル基又は炭素原子数５ないし７のシクロアルキル基を表し；
Ｇ19はＧ18と同じであるか又は基：−ＮＧ21Ｇ22、−ＯＧ23、−ＮＨＣＨ2 ＯＧ23又は−Ｎ（ＣＨ2 ＯＧ23）2 を表し；
Ｇ20は、ｎ＝１である場合は、Ｇ18とＧ19と同じであり、
そしてｎ＝２である場合は、基：−Ｅ−Ｂ−Ｅ−（式中、Ｂは炭素原子数２ないし８のアルキレン基又は１又は２個の基：−Ｎ（Ｇ21）−により中断されている炭素原子数２ないし８のアルキレン基を表す。）を表し；
【０１１０】
Ｇ21は、炭素原子数１ないし１２のアルキル基、シクロヘキシル基、ベンジル基又は炭素原子数１ないし４のヒドロキシアルキル基、又は式Va：
【化２０】
0003937189.tif 000017
の基を表し；
Ｇ22は、炭素原子数１ないし１２のアルキル基、シクロヘキシル基、ベンジル基又は炭素原子数１ないし４のヒドロキシアルキル基を表し；
そしてＧ23は水素原子、炭素原子数１ないし１２のアルキル基又はフェニル基を表し；
又はＧ21とＧ22は、一緒になって、炭素原子数４ないし５のアルキレン基又は炭素原子数４ないし５のオキサアルキレン基、典型的には次式：
【化２１】
0003937189.tif 000018
又は次式：
【化２２】
0003937189.tif 000019
の基を表すか；
又はＧ21は次式：
【化２３】
0003937189.tif 000020
の基を表す。〕。
【０１１１】
炭素原子数１ないし１２のアルキル基は、典型的にはメチル基、エチル基、ｎ−プロピル基、ｎ−ブチル基、ｓｅｃ−ブチル基、ｔｅｒｔ−ブチル基、ｎ−ヘキシル基、ｎ−オクチル基、２−エチルヘキシル基、ｎ−ノニル基、ｎ−デシル基、ｎ−ウンデシル基又はｎ−ドデシル基を表す。
【０１１２】
炭素原子数１ないし４のヒドロキシアルキル基は、典型的に２−ヒドロキシエチル基、２−ヒドロキシプロピル基、３−ヒドロキシプロピル基、２−ヒドロキシブチル基又は４−ヒドロキシブチル基である。
【０１１３】
炭素原子数２ないし６のアルキレン基として定義されるＡは、典型的にはエチレン基、プロピレン基、２，２−ジメチルプロピレン基、テトラメチレン基又はヘキサメチレン基である。
【０１１４】
炭素原子数４ないし５のアルキレン基又はオキサアルキレン基として定義されるＧ21とＧ22一緒の基は、典型的にはテトラメチレン基、ペンタメチレン基又は３−オキサペンタメチレン基である。
【０１１５】
この群のポリアルキルピペリジンのための重要な例を、下式により示す：
【化２４】
【化２５】
【０１１６】
（ｆ）オリゴマー又はポリマー化合物であって、その構造繰り返し単位が式III のＮ置換２，２，６，６−テトラメチルピペリジン基を含有しているもの、好ましくはそのような基を含むポリエステル、ポリエーテル、ポリアミド、ポリアミン、ポリウレタン、ポリウレア、ポリアミノトリアジン、ポリアクリレート、ポリメタクリレート、ポリアクリルアミド、ポリメタアクリルアミドとそれらのコポリマー。
【０１１７】
芳香族カルボン酸、芳香族カルバミン酸、又はアルアリファチック又はアルアルキル部分のような既述の芳香族化合物と置換基は、（４ｉ＋２）（ｉは整数を表す。）のπ−電子を含む結合系を持つ環構造である芳香族部分を含むことで特徴付けられる。芳香族部分は好ましくは炭化水素基；典型的にはそれらはフェニル基又はナフチル基である。従って、アルアリファチック又はアルアルキル部分の典型的な例は、ベンジル基、メチルベンジル基、トリル基又はキシリル基である。典型的な芳香族カルボン酸は、安息香酸並びにフタル酸のような２個以上のＣＯＯＨ基を持つベンゼン環である。
【０１１８】
更に特定化しないでアルキル基として定義される基は好ましくはｎ−アルキル基である；例えば、オクチル基（基Ｃ8 Ｈ17）は好ましくはｎ−オクチル基（基：［ＣＨ2 ］7 −ＣＨ3 ）である。
【０１１９】
本発明の成分中の組成Ａとして好ましいのは、式IV又はVIII（群ａとｂ）の立体障害アミン誘導体である。
【０１２０】
通常、本発明の安定化された合成有機ポリマーは、安定化される合成有機ポリマーに関して、立体障害アミン誘導体０．０１ないし５重量％と金属原子に結合したオキソ及び／又はヒドロキシル基を含む化合物０．００５ないし６重量％を含有する。両方の安定剤成分の有利な範囲は、立体障害アミン誘導体０．００２５ないし２重量％、特に０．０５ないし１重量％、及びオキソ及び／又はヒドロキシル基を含む化合物０．００５ないし３重量％例えば０．００５ないし１重量％、特に０．０２５ないし０．５重量％である。
【０１２１】
立体障害ヒドロキシルアミン、又はそのエーテル又はエステル、個々の化合物又はその化合物の混合物であってよい。化合物の混合物の場合は、各々の場合に、所与の量は使用される立体障害アミンの全量に相当する。
【０１２２】
ハイドロタルク石を単一酸化物又は水酸化物に加えて使用する場合は、それは安定化されるポリマーの０．００５ないし３重量％、好ましくは０．２ないし３重量％の量で有利に使用でき、かくして上述の金属原子に結合したオキソ及び／又はヒドロキシル基を含有する化合物の全量は約０．０１ないし６重量％である。
【０１２３】
本発明の組成物が、上述の成分に加えて下記のような別の添加物を含有することができる：
１．抗酸化剤
１．１．アルキル化モノフェノール類、例えば、２，６−ジ−ｔｅｒｔ−ブチル−４−メチルフェノール、２−ｔｅｒｔ−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノ−ル、２−（α−メチルシクロヘキシル）−４，６−ジメチルフェノール、２，６−ジオクタデシル−４−メチルフェノ−ル、２，４，６−トリシクロヘキシルフェノール、２，６−ジ−ｔｅｒｔ−ブチル−４−メトキシメチルフェノール，２，６−ジノニル−４−メチルフェノール、２，４−ジメチル−６−（１′−メチル−ウンデク−１′−イル）フェノール、２，４−ジメチル−６−（１′−メチルヘプタデシル−１′−イル）フェノール，２，４−ジメチル−６−（１′−メチル−トリデク−１′−イル）−フェノールおよびそれらの混合物。
【０１２４】
１．２．アルキルチオメチルフェノール類、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【０１２５】
１．３．ハイドロキノン類とアルキル化ハイドロキノン類、例えば、２，６−ジ−ｔｅｒｔ−ブチル−４−メトキシフェノール、２，５−ジ−ｔｅｒｔ−ブチルハイドロキノン、２，５−ジ−ｔｅｒｔ−アミルハイドロキノン、２，６−ジフェニル−４−オクタデシルオキシフェノール，２，６−ジ−ｔｅｒｔ−ブチル−ハイドロキノン，２，５−ジ−ｔｅｒｔ−ブチル−４−ヒドロキシアニソール、３，５−ジ−ｔｅｒｔ−ブチル−４−ヒドロキシアニソール、ステアリン酸３，５−ジ−ｔｅｒｔ−ブチル−４−ヒドロキシフェニル、アジピン酸ビス−（３，５−ジ−ｔｅｒｔ−ブチル−４−ヒドロキシフェニル）。
【０１２６】
１．４．トコフェロール類、例えばα−トコフェロール、β−トコフェロール、γ−トコフェロール、δ−トコフェロール及びそれらの混合物（ビタミンＥ）。
【０１２７】
１．５．ヒドロキシル化チオジフェニルエーテル類、例えば、２，２′−チオビス（６−ｔｅｒｔ−ブチル−４−メチルフェノール）、２，２′−チオビス（４−オクチルフェノール）、４，４′−チオビス（６−ｔｅｒｔ−ブチル−３−メチルフェノール）、４，４′−チオビス（６−ｔｅｒｔ−ブチル−２−メチルフェノール）、４，４′−チオ−ビス（３，６−ジ−ｓｅｃ−アミルフェノール）、４，４′−ビス（２，６−ジメチル−４−ヒドロキシフェニル）ジスルフィド。
【０１２８】
１．６．アルキリデンビスフェノール類、例えば、２，２′−メチレンビス（６−ｔｅｒｔ−ブチル−４−メチルフェノール）、２，２′−メチレンビス（６−ｔｅｒｔ−ブチル−４−エチルフェノール）、２，２′−メチレンビス［４−メチル−６−（α−メチルシクロヘキシル）フェノール］、２，２′−メチレンビス（４−メチル−６−シクロヘキシルフェノール）、２，２′−メチレンビス（６−ノニル−４−メチルフェノール）、２，２′−メチレンビス（４，６−ジ−ｔｅｒｔ−ブチルフェノール）、２，２′−エチリデンビス（４，６−ジ−ｔｅｒｔ−ブチルフェノール）、２，２′−エチリデンビス（６−ｔｅｒｔ−ブチル−４−イソブチルフェノール）、２，２′−メチレンビス［６−（α−メチルベンジル）−４−ノニルフェノール］、２，２′−メチレンビス［６−（α，α−ジメチルベンジル）−４−ノニルフェノール］、４，４′−メチレンビス（２，６−ジ−ｔｅｒｔ−ブチルフェノール）、４，４′−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチルフェニル）−３−ｎ−ドデシルメルカプトブタン、エチレングリコールビス［３，３−ビス（３′−ｔｅｒｔ−ブチル−４′−ヒドロキシフェニル）ブチラート］、ビス（３−ｔｅｒｔ−ブチル−４ーヒドロキシ−５−メチルフェニル）ジシクロペンタジエン、ビス［２−（３′−ｔｅｒｔ−ブチル−２′−ヒドロキシ−５′−メチルベンジル）−６−ｔｅｒｔ−ブチル−４−メチルフェニル］テレフタラート、１，１−ビス（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシルメルカプトブタン、１，１，５，５−テトラ（５−ｔｅｒｔ−ブチル−４−ヒドロキシ−２−メチルフェニル）−ペンタン。
【０１２９】
１．７．Ｏ- ，Ｎ- およびＳ- ベンジル化合物、例えば、３，５，３′，５′−テトラ−ｔｅｒｔ−ブチル−４，４′−ジヒドロキシジベンジルエーテル、オクタデシル−４−ヒドロキシ−３，５−ジメチルベンジル−メルカプトアセタート、トリス（３，５−ジ−ｔｅｒｔ−ブチル−４−ヒドロキシベンジル）アミン、ジチオテレフタル酸ビス（４−ｔｅｒｔ−ブチル−３−ヒドロキシ−２，６−ジメチルベンジル）、ビス（３，５−ジ−ｔｅｒｔ−ブチル−４−ヒドロキシベンジル）スルフィド、イソオクチル−３，５−ジ−ｔｅｒｔ−ブチル−４−ヒドロキシベンジル−メルカプトアセテート。
【０１３０】
１．８．ヒドロキシベンジル化マロン酸エステル類、例えば、２，２−ビス（３，５−ジ−ｔｅｒｔ−ブチル−２−ヒドロキシベンジル）マロン酸ジオクタデシル、２−（３−ｔｅｒｔ−ブチル−４−ヒドロキシ−５−メチルベンジル）マロン酸ジオクタデシル、２，２−ビス（３，５−ジ−ｔｅｒｔ−ブチル−４−ヒドロキシベンジル）マロン酸＝ジ−ドデシルメルカプトエチル、２，２−ビス（３，５−ジ−ｔｅｒｔ−ブチル−４−ヒドロキシベンジル）マロン酸＝ビス［４−（１，１，３，３−テトラメチルブチル）−フェニル］。
【０１３１】
１．９．ヒドロキシベンジル芳香族化合物、例えば、１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【０１３２】
１．１０．トリアジン化合物、例えば、
２，４−ビスオクチルメルカプト−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，３，５−トリアジン、１，３，５−トリス（３，５−ジ−ｔｅｒｔ−ブチル−４−ヒドロキシベンジル）イソシアヌラート、１，３，５−トリス（４−ｔｅｒｔ−ブチル−３−ヒドロキシ−２，６−ジメチルベンジル）イソシアヌラート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピオニル）ヘキサヒドロ−１，３，５−トリアジン、１，３，５−トリス−（３，５−ジシクロヘキシル−４−ヒドロキシベンジル）イソシアヌラート。
【０１３３】
１．１１．ベンジルホスホン酸エステル類、例えば、２，５−ジ−ｔｅｒｔ−ブチル−４−ヒドロキシベンジルホスホン酸ジメチル、３，５−ジ−ｔｅｒｔ−ブチル−４−ヒドロキシベンジルホスホン酸ジエチル、３，５−ジ−ｔｅｒｔ−ブチル−４−ヒドロキシベンジルホスホン酸ジオクタデシル、５−ｔｅｒｔ−ブチル−４−ヒドロキシ−３−メチルベンジルホスホン酸ジオクタデシル、３，５−ジ−ｔｅｒｔ−ブチル−４−ヒドロキシベンジルホスホン酸モノエチルエステルのカルシウム塩。
【０１３４】
１．１２．アシルアミノフェノール類、例えば、ラウリン酸４−ヒドロキシアニリド、ステアリン酸４−ヒドロキシアニリド、オクチル  Ｎ−（３，５−ジ−ｔｅｒｔ−ブチル−４−ヒドロキシフェニル）カルバマート。
【０１３５】
１．１３．β−（３，５−ジ−ｔｅｒｔ−ブチル−４−ヒドロキシフェニル）プロピオン酸の下記の一価または多価アルコールとのエステル類、
アルコールの例：メタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ′−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１３６】
１．１４．β−（５−ｔｅｒｔ−ブチル−４−ヒドロキシ−３−メチルフェニル）プロピオン酸の以下の一価または多価アルコールとのエステル類、
アルコールの例：メタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ′−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１３７】
１．１５．β−（３，５−ジシクロヘキシル−４−ヒドロキシフェニル）プロピオン酸の以下の一価または多価アルコールとのエステル類、
アルコールの例：メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌラート、Ｎ，Ｎ′−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１３８】
１．１６．３，５−ジ−ｔｅｒｔ−ブチル−４−ヒドロキシフェニル酢酸の以下の一価または多価アルコールとのエステル類、
アルコールの例：メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ′−ビス（ヒドロキシエチル）シュウ酸ジアミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン。
【０１３９】
１．１７．β−（３，５−ジ−ｔｅｒｔ−ブチル−４−ヒドロキシフェニル）プロピオン酸のアミド類、例えばＮ，Ｎ′−ビス（３，５−ジ−ｔｅｒｔ−ブチル−４−ヒドロキシフェニルプロピオニル）ヘキサメチレンジアミン、Ｎ，Ｎ′−ビス（３，５−ジ−ｔｅｒｔ−ブチル−４−ヒドロキシフェニルプロピオニル）トリメチレンジアミン、Ｎ，Ｎ′−ビス（３，５−ジ−ｔｅｒｔ−ブチル−４−ヒドロキシフェニルプロピオニル）ヒドラジン。
【０１４０】
１．１８．アスコルビン酸（ビタミンＣ）
【０１４１】
１．１９．アミン系抗酸化剤、例えばＮ，Ｎ’−ジイソプロピル−ｐ−フェニレンジアミン、Ｎ，Ｎ’−ジ−ｓｅｃ−ブチル−ｐ−フェニレンジアミン、Ｎ，Ｎ’−ビス−（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えばｐ，ｐ’−ジ−第三ブチル−オクチルジフェニルアミン、４−ｎ−ブチルアミノフェノール、４−ブチリルアミノフェノール、４−ノナノイルアミノフェノール、４−ドテカノイルアミノフェノール、４−オクタデカノイルアミノフェノール、ビス（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ジ［（２−メチルフェニル）アミノ］エタン、１，２−ジ（フェニルアミノ）プロパン、（ｏ−トリル）ビグアニド、ビス［４−（１’，３’−ジメチルブチル）フェニル］アミン、ｔｅｒｔ−オクチル化  Ｎ−フェニル−１−ナフチルアミン、モノ−およびジアルキル化ｔｅｒｔ−ブチル／ｔｅｒｔ−オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化ｔｅｒｔ−ブチルジフェニルアミンの混合物、２，３−ジヒドロ−３，３−ジメチル−４Ｈ−１，４−ベンゾチアジン、フェノチアジン、モノ−及びジアルキル化ｔｅｒｔ−ブチル／ｔｅｒｔ−オクチルフェノチアジンの混合物、モノ−及びジアルキル化ｔｅｒｔ−オクチルフェノチアジンの混合物、Ｎ−アリルフェノチアジン、Ｎ，Ｎ，Ｎ’，Ｎ’−テトラフェニル−１，４−ジアミノブト−２−エン、Ｎ，Ｎ−ビス（２，２，６，６−テトラメチル−ピペリド−４−イル）ヘキサメチレンジアミン、セバシン酸ビス（２，２，２，６−テトラメチルピペリド−４−イル）、２，２，６，６−テトラメチルピペリジン−４−オン、２，２，６，６−テトラメチルピペリジン−４−オール。
【０１４２】
２．紫外線吸収剤と光安定剤
２．１．２−( ２′−ヒドロキシフェニル) ベンゾトリアゾール類、例えば、２−( ２′−ヒドロキシ−５′−メチルフェニル) ベンゾトリアゾール、２−( ３′，５′−ジ−ｔｅｒｔ−ブチル−２′−ヒドロキシフェニル) ベンゾトリアゾール、２−( ５′−ｔｅｒｔ−ブチル−２′−ヒドロキシフェニル) ベンゾトリアゾール、２−( ２′−ヒドロキシ−５′−（１，１，３，３−テトラメチルブチル) フェニル) ベンゾトリアゾール、２−( ３′，５′−ジ−ｔｅｒｔ−ブチル−２′−ヒドロキシフェニル) −５−クロロ−ベンゾトリアゾール類、２−( ３′−ｔｅｒｔ−ブチル−２′−ヒドロキシ−５′−メチル−フェニル) −５−クロロ−ベンゾトリアゾール、２−( ３′−ｓｅｃ−ブチル−５′−ｔｅｒｔ−ブチル−２′−ヒドロキシフェニル) ベンゾトリアゾール、２−( ２′−ヒドロキシ−４′−オクトキシ−フェニル) ベンゾトリアゾール、２−( ３′，５′−ジ−ｔｅｒｔ−アミル−２′−ヒドロキシフェニル) ベンゾトリアゾール、２−( ３′，５′−ビス（α，α−ジメチルベンジル）−２′−ヒドロキシフェニル) ベンゾトリアゾール、２−( ３′−ｔｅｒｔ−ブチル−２′−ヒドロキシ−５′−（２−オクチルカルボニルエチル）フェニル) −５−クロロ−ベンゾトリアゾールの混合物、２−( ３′−ｔｅｒｔ−ブチル−５′−［２−（２−エチルヘキシルオキシ）−カルボニルエチル］−２′−ヒドロキシフェニル) −５−クロロ−ベンゾトリアゾール、２−( ３′−ｔｅｒｔ−ブチル−２′−ヒドロキシ−５′−（２−メトキシカルボニルエチル）フェニル) −５−クロロ−ベンゾトリアゾール、２−( ３′−ｔｅｒｔ−ブチル−２′−ヒドロキシ−５′−（２−メトキシカルボニルエチル）フェニル) ベンゾトリアゾール、２−( ３′−ｔｅｒｔ−ブチル−２′−ヒドロキシ−５′−（２−オクチルオキシカルボニルエチル）フェニル) ベンゾトリアゾール、２−( ３′−ｔｅｒｔ−ブチル−５′−［２−（２−エチルヘキシルオキシ）−カルボニルエチル］−２′−ヒドロキシフェニル) ベンゾトリアゾール、２−( ３′−ドデシル−２′−ヒドロキシ−５′−メチルフェニル) ベンゾトリアゾールおよび２−( ３′−ｔｅｒｔ−ブチル−２′−ヒドロキシ−５′−（２−イソオクチルオキシカルボニルエチル）フェニル) ベンゾトリアゾール、２，２′−メチレン−ビス［４−（１，１，３，３−テトラメチルブチル）−６−ベンゾトリアゾール−２−イル−フェノール］：ポリエチレングリコール３００との２−［３′−ｔｅｒｔ−ブチル−５′−（２−メトキシカルボニルエチル）−２′−ヒドロキシ−フェニル］−２Ｈ−ベンズトリアゾールのエステル交換生成物；［Ｒ−ＣＨ2 ＣＨ2 −ＣＯＯ（ＣＨ2 ）3 −］2 （式中、Ｒ＝３′−ｔｅｒｔ−ブチル−４′−ヒドロキシ−５′−２Ｈ−ベンゾトリアゾール−２−イル−フェニル）。
【０１４３】
２．２．２−ヒドロキシ−ベンゾフェノン類、例えば
４−ヒドロキシ−、４−メトキシ−、４−オクトキシ−、４−デシルオキシ−、４−ドデシルオキシ−、４−ベンジルオキシ−、４，２′，４′−トリヒドロキシ−および２′−ヒドロキシ−４，４′−ジメトキシ誘導体。
【０１４４】
２．３．置換されたおよび非置換安息香酸のエステル類、例えば
サリチル酸４−ｔｅｒｔ−ブチルフェニル、サリチル酸フェニル、サリチル酸オクチルフェニル、ジベンゾイルレゾルシノール、ビス（４−ｔｅｒｔ−ブチルベンゾイル）レゾルシノール、ベンゾイルレゾルシノール、３，５−ジ−ｔｅｒｔ−ブチル−４−ヒドロキシ安息香酸２，４−ジ−ｔｅｒｔ−ブチルフェニル、３，５−ジ−ｔｅｒｔ−ブチル−４−ヒドロキシ安息香酸ヘキサデシル、３，５−ジ−ｔｅｒｔ−ブチル−４−ヒドロキシ安息香酸オクタデシル、３，５−ジ−ｔｅｒｔ−ブチル−４−ヒドロキシ安息香酸２−メチル−４，６−ジ−ｔｅｒｔ−ブチルフェニル。
【０１４５】
２．４．アクリレート類、、例えば
α−シアノ−β, β−ジフェニルアクリル酸エチルエステル、α−シアノ−β, β−ジフェニルアクリル酸イソオクチルエステル、α−カルボメトキシ−桂皮酸メチルエステル、α−シアノ−β−メチル−ｐ−メトキシ桂皮酸メチルエステル、α−シアノ−β−メチル−ｐ−メトキシ桂皮酸ブチルエステル、α−カルボメトキシ−p −メトキシ桂皮酸メチルエステル、およびＮ−（β−カルボメトキシ−β−シアノビニル) −２−メチルインドリン。
【０１４６】
２．５．ニッケル化合物、例えば
２，２′−チオビス−［４−（１，１，３，３−テトラメチルブチル) −フェノール］のニッケル錯体、例えば１：１または１：２錯体であって、所望によりｎ−ブチルアミン、トリエタノールアミンもしくはＮ−シクロヘキシル−ジ−エタノールアミンのような他の配位子を伴うもの；ニッケルジブチルジチオカルバマート、４−ヒドロキシ−３，５−ジ−ｔｅｒｔ−ブチルベンジルホスホン酸モノアルキルエステル、例えばメチルもしくはエチルエステルのニッケル塩、２−ヒドロキシ−４−メチル−フェニルウンデシルケトキシムのようなケトキシムのニッケル錯体、１−フェニル−４−ラウロイル−５−ヒドロキシピラゾールのニッケル錯体であって、所望により他の配位子を伴うもの。
【０１４７】
２．６．立体障害性アミン、例えば
セバシン酸ビス（２，２，６，６−テトラメチルピペリジル）、
コハク酸ビス（２，２，６，６−テトラメチルピペリジル）、
セバシン酸ビス（１，２，２，６，６−ペンタメチルピペリジル）、
ｎ−ブチル−３，５−ジ−ｔｅｒｔ−ブチル−４−ヒドロキシベンジルマロン酸＝ビス（１，２，２，６，６−ペンタメチルピペリジル）、
１−（２−ヒドロキシエチル）−２，２，６，６−テトラメチル−４−ヒドロキシピペリジンとコハク酸との縮合生成物、
Ｎ，Ｎ′−ビス（２，２，６，６−テトラメチル−４−ピペリジル）ヘキサメチレンジアミンと４−ｔｅｒｔ−オクチルアミノ−２，６−ジクロロ−１，３，５−トリアジンとの縮合生成物、
ニトリロトリ酢酸トリス（２，２，６，６−テトラメチル−４−ピペリジル）、
１，２，３，４−ブタンテトラカルボン酸テトラキス（２，２，６，６−テトラメチル−４−ピペリジル）、
１，１′−（１，２−エタンジイル）−ビス（３，３，５，５−テトラメチルピペラジノン）、
４−ベンゾイル−２，２，６，６−テトラメチルピペリジン、
４−ステアリルオキシ−２，２，６，６−テトラメチルピペリジン、
２−ｎ−ブチル−２−（２−ヒドロキシ−３，５−ジ−ｔｅｒｔ−ブチルベンジル）マロン酸ビス（１，２，２，６，６−ペンタメチルピペリジル）、
３−ｎ−オクチル−７，７，９，９−テトラメチル−１，３，８−トリアザスピロ［４．５］デカン−２，４−ジオン、
セバシン酸ビス（１−オクチルオキシ−２，２，６，６−テトラメチルピペリジル）、
【０１４８】
コハク酸ビス（１−オクチルオキシ−２，２，６，６−テトラメチルピペリジル）、
Ｎ，Ｎ′−ビス（２，２，６，６−テトラメチル−４−ピペリジル）−ヘキサメチレンジアミンと４−モルホリノ−２，６−ジクロロ−１，３，５−トリアジンとの縮合生成物、
２−クロロ−４，６−ビス（４−ｎ−ブチルアミノ−２，２，６，６−テトラメチルピペリジル）−１，３，５−トリアジンと１，２−ビス（３−アミノプロピルアミノ）エタンとの縮合生成物、
２−クロロ−４，６−ジ（４−ｎ−ブチルアミノ−１，２，２，６，６−ペンタメチルピペリジル）−１，３，５−トリアジンと１，２−ビス（３−アミノプロピルアミノ）エタンとの縮合生成物、
８−アセチル−３−ドデシル−７，７，９，９−テトラメチル−１，３，８−トリアザスピロ［４．５］デカン−２，４−ジオン、
３−ドデシル−１−（２，２，６，６−テトラメチル−４−ピペリジル）ピロリジン−２，５−ジオン、
３−ドデシル−１−（１，２，２，６，６−ペンタメチル−４−ピペリジル）ピロリジン−２，５−ジオン、
４−ヘキサデシルオキシ−と４−ステアリルオキシ−２，２，６，６−テトラメチルピペリジンの混合物、
Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合生成物、
１，２−ビス（３−アミノプロピルアミノ）エタンと２，４，６−トリクロロ−１，３，５−トリアジン並びに４−ブチルアミノ−２，２，６，６−テトラメチルピペリジンとの縮合生成物（ＣＡＳ  Ｒｅｇ．Ｎｏ．［１３６５０４−９６−６］）；
【０１４９】
Ｎ−（２，２，６，６−テトラメチル−４−ピペリル）−ｎ−ドデシルスクシンイミド、
Ｎ−（１，２，２，６，６−ペンタメチル−４−ピペリジル）−ｎ−ドデシルスクシンイミド、
２−ウンデシル−７，７，９，９−テトラメチル−１−オキサ−３，８−ジアザ−４−オキソ−スピロ［４，５］デカン、
７，７，７，９−テトラメチル−２−シクロウンデシル−１−オキサ−３，８−ジアザ−４−オキソスピロ［４，５］デカンとエピクロルヒドリンとの反応生成物、
プロパンジオイッツ酸（４−メトキシフェニル）−メチレン−ビス（１，２，２，６，６−ペンタメチル−４−ピペリジル）エステル、
Ｎ，Ｎ’−ビス−ホルミル−Ｎ，Ｎ’−ビス（２，２，６，６−テトラメチル−４−ピペリジル）−ヘキサメチレンジアミン、
ポリ−［メチルプロピル−３−オキシ−４−（２，２，６，６−テトラメチル−４−ピペリジル）］−シロキサン、
マレイン酸−α−オレフィン・コポリマーと２，２，６，６−テトラメチル−４−アミノピペリジン又は１，２，２，６，６−ペンタメチル−４−アミノピペリジンの反応生成物。
【０１５０】
２．７．シュウ酸ジアミド類、、例えば、４，４′−ジ−オクチル−オキシオキサニリド、２，２′−ジエトキシオキサニリド、２，２′−ジ−オクチルオキシ−５，５′−ジ−ｔｅｒｔ−ブチルオキサニリド、２，２′−ジ−ドデシルオキシ−５，５′−ジ−ｔｅｒｔ−ブチルオキサニリド、２−エトキシ−２′−エチルオキサニリド、Ｎ，Ｎ′−ビス（３−ジメチルアミノプロピル）オキサミド、２−エトキシ−５−ｔｅｒｔ−ブチル−２′−エチルオキサニリドおよび該化合物と２−エトキシ−２′−エチル−５，４′−ジ−ｔｅｒｔ−ブチル−オキサニリドとの混合物、およびｏ−およびｐ−メトキシ−二置換オキサニリドの混合物、およびｏ−およびｐ−エトキシ−二置換オキサニリドの混合物。
【０１５１】
２．８．２−（２−ヒドロキシフェニル）−１，３，５−トリアジン、例えば２，４，６−トリス（２−ヒドロキシ−４−オクチルオキシフェニル) −１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル) −４，６−ビス（４−メチルフェニル）−１，３，５−トリアジン、２−（２−ヒドロキシ−４−ドデシルオキシフェニル) −４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシ−プロピルオキシ）フェニル］−４，６−ビス（２，４−ジメチル）−１，３，５−トリアジン、２−［２−ヒドロキシ−４−（２−ヒドロキシ−３−オクチルオキシ−プロピルオキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシ−フェニル］−４，６−ビス（２，４−ジメチルフェニル）−１，３，５−トリアジン、２−［２−ヒドロキシ−４−（２−ヒドロキシ−３−ドデシルオキシ−プロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシ−プロポキシ）フェニル］−１，３，５−トリアジン、２−（２−ヒドロキシフェニル）−４−（４−メトキシフェニル）−６−フェニル−１，３，５−トリアジン。
【０１５２】
３．  金属不活性化剤、例えば
Ｎ，Ｎ′−ジフェニルシュウ酸ジアミド、Ｎ−サリチラル−Ｎ′−サリチロイルヒドラジン、Ｎ，Ｎ′−ビス（サリチロイル）ヒドラジン、Ｎ，Ｎ′−ビス（３，５−ジ−ｔｅｒｔ−ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタル酸ジヒドラジド、セバシン酸ビスフェニルヒドラジド、Ｎ，Ｎ′−ジアセチル−アジピン酸ジヒドラジド、Ｎ，Ｎ′−ビス（サリチロイル）−シュウ酸ジヒドラジド、Ｎ，Ｎ′−ビス（サリチロイル）−チオプロピオン酸ジヒドラジド。
【０１５３】
４．  亜リン酸エステル類およびホスホナイト類、例えば亜リン酸トリフェニル、亜リン酸ジフェニル＝アルキル、亜リン酸フェニル＝ジアルキル、亜リン酸トリス（ノニルフェニル）、亜リン酸トリラウリル、亜リン酸トリオクタデシル、ジステアリル＝ペンタエリトリトール＝ジホスフィット、亜リン酸トリス（２，４−ジ−ｔｅｒｔ−ブチルフェニル）、ジイソデシル＝ペンタエリトリトール＝ジホスフィット、ビス（２，４−ジ−ｔｅｒｔ−ブチルフェニル）＝ペンタエリトリトール＝ジホスフィット、ビス（２，６−ジ−ｔｅｒｔ−ブチル−４−メチルフェニル）＝ペンタエリトリトール＝ジホスフィット、ジ−イソデシルオキシペンタエリスリトール＝ジホスフィット、ビス（２，４−ジ−ｔｅｒｔ−ブチル−６−メチルフェニル）＝ペンタエリスリトール＝ジホスフィット、ビス（２，４，６−トリス（ｔｅｒｔ−ブチル−６−メチルフェニル）＝ペンタエリスリトール＝ジホスフィット、トリステアリル＝ソルビトール＝トリホスフィット、テトラキス（２，４−ジ−ｔｅｒｔ−ブチルフェニル）＝４，４′−ビフェニレン＝ジホスホナイト、６−イソオクチルオキシ−２，４，８，１０−テトラ−ｔｅｒｔ−ブチル−１２Ｈ−ジベンズ［ｄ，ｇ］−１，３，２−ジオキサホスホシン、６−フルオロ−２，４，８，１０−テトラ−ｔｅｒｔ−ブチル−１２−メチル−ジベンズ［ｄ，ｇ］−１，３，２−ジオキサホスホシン、ビス（２，４−ジ−ｔｅｒｔ−ブチル−６−メチルフェニル）メチルホスフィット、ビス（２，４−ジ−ｔｅｒｔ−ブチル−６−メチルフェニル）エチルホスフィット。
【０１５４】
５．ヒドロキシルアミン、例えば
Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂アミンから誘導したＮ，Ｎ−ジアルキルヒドロキシルアミン。
１−ヒドロキシ−２，２，６，６−テトラメチル−４−ピペリジル  ベンゾエート、セバシン酸ビス（１−ヒドロキシ−２，２，６，６−テトラメチル−４−ピペリジル）、
【０１５５】
６．ニトロン類、例えばＮ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化した獣脂から誘導したＮ，Ｎ−ジアルキルヒドロキシルアミンから誘導されたニトロン。
【０１５６】
７．チオシナーギスト、例えば、ジラウリル＝チオジプロピオナート又はジステアリル＝チオジプロピオナート。
【０１５７】
８．  過酸化物スカベンジャー、例えば
β−チオジプロピオン酸のエステル、例えばラウリル、ステアリル、ミリスチルまたはトリデシルエステル；メルカプトベンズイミダゾール、または２−メルカプトベンズイミダゾールの亜鉛塩、ジブチルジチオカルバミン酸亜鉛、ジオクタデシルジスルフィド、ペンタエリトリトール＝テトラキス（β−ドデシルメルカプト）プロピオネート。
【０１５８】
９．ポリアミド安定剤、例えば
ヨウ化物及び／又はリン化合物と組合せた銅塩、および二価マンガンの塩。
【０１５９】
１０．  塩基性補助安定剤、例えば
メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩およびアルカリ土類金属塩、例えばステアリン酸カルシウム、ステアリン酸亜鉛、ベヘン酸マグネシウム、ステアリン酸マグネシウム、リシノール酸ナトリウムおよびパルミチン酸カリウム、ピロカテコール酸アンチモン、またはピロカテコール酸錫。
【０１６０】
１１．核剤、例えば、タルクのような無機化合物、二酸化チタン又は酸化マグネシウムのような金属酸化物、好ましくはアルカリ土類金属のリン酸塩、炭酸塩又は硫酸塩；モノ−又はポリカルボン酸のような有機化合物とそれらの塩、例えば４−ｔｅｒｔ−ブチル安息香酸、アジピン酸およびジフェニル酢酸、コハク酸ナトリウム又は安息香酸；イオン性コポリマー（イオノマー）のようなポリマー性化合物。
【０１６１】
１２．充填剤および強化剤、例えば炭酸カルシウム、ケイ酸塩、ガラス繊維、ガラス泡（球）(glass bulb)、アスベスト、タルク、カオリン、雲母、硫酸バリウム、金属酸化物および水酸化物、カーボンブラックおよびグラファイト、木粉と他の中性物質の粉又は繊維、合成繊維。
【０１６２】
１３．他の添加剤、例えば、可塑剤、潤滑剤、乳化剤、顔料、レオロジー添加剤、触媒、流れ調節剤、光沢剤、難燃剤、静電防止剤および発泡剤。
【０１６３】
１４．ベンゾフラノン類とインドリノン類、例えば米国特許（ＵＳ−Ａ−）第４３２５８６３号、米国特許（ＵＳ−Ａ−）第４３３８２４４号、米国特許（ＵＳ−Ａ−）第５１７５３１２号、米国特許（ＵＳ−Ａ−）５２１６０５２号、米国特許（ＵＳ−Ａ−）５２５２６４３号、西独特許公開公報（ＤＥ−Ａ−）第４３１６６１１号、西独特許公開公報（ＤＥ−Ａ−）第４３１６６２２号、西独特許公開公報（ＤＥ−Ａ−）第４３１６８７６号、欧州特許公開公報（ＥＰ−Ａ−）第０５８９８３９号又は欧州特許公開公報（ＥＰ−Ａ−）第０５９１１０２号に開示されているそれら、又は３−［４−（２−アセトキシエトキシ）フェニル］−５，７−ジ−ｔｅｒｔ−ブチル−ベンゾフラン−２−オン、５，７−ジ−ｔｅｒｔ−ブチル−３−［４−（２−ステアロイルオキシエトキシ）フェニル］ベンゾフラン−２−オン、３，３′−ビス［５，７−ジ−ｔｅｒｔ−ブチル−３−（４−［２−ヒドロキシエトキシ］フェニル）ベンゾフラン−２−オン］、５，７−ジ−ｔｅｒｔ−ブチル−３−（４−エトキシフェニル）ベンゾフラン−２−オン、３−（４−アセトキシ−３，５−ジメチルフェニル）−５，７−ジ−ｔｅｒｔ−ブチル−ベンゾフラン−２−オン、３−（３，５−ジメチル−４−ピバロイルオキシフェニル）−５，７−ジ−ｔｅｒｔ−ブチルベンゾフラン−２−オン。
【０１６４】
多くの場合、本発明の合成有機ポリマーはカルボン酸、特に炭素原子数８ないし２２のカルボン酸の塩（カルボン酸金属塩）を追加の安定剤として含有する；最も重要なものは炭素原子数８ないし１８のカルボン酸の塩である。所望により添加されるカルボン酸金属塩は、主にＡｌ、Ｂａ、Ｃａ、Ｍｇ、Ｓｒ又はＺｎの塩である。好ましいのは、アルミニウム、カルシウム、マグネシウム又は亜鉛の塩、特に炭素原子数１２ないし１８のカルボン酸の塩である。最も好ましいのは、カルシウム塩、例えばステアリン酸カルシウムである。
【０１６５】
最も重要なのは、成分Ａが上述の化合物Ｎｏ．３，５，６及び／又は７の１種であり、成分ＢがＺｎＯ、ハイドロタルク石又は両者の混合物であり、そして所望によりステアリン酸カルシウムが添加されている本発明の組成物であり、且つ特に合成有機ポリマーがポリエチレンである組成物である。そのような安定剤組成物の例は下記する：
化合物Ｎｏ．７とＺｎＯとステアリン酸カルシウム、
化合物Ｎｏ．７とハイドロタルク石、又は
化合物Ｎｏ．７とハイドロタルク石とＺｎＯ。
【０１６６】
好ましいのは、合成有機ポリマーが成分ＡとＢに加えて、別の安定剤、充填剤、強化剤、顔料、染料、可塑剤、溶媒、潤滑剤、流れ調節剤、蛍光増白剤、核剤、静電防止剤又は難燃剤から選択された別の成分１種以上を含有している。特に好ましいのは、上述のステアリン酸カルシウムのようなカルボン酸のアルカリ土類金属塩、亜鉛塩及びアルミニウム塩、及び紫外線吸収剤である。
【０１６７】
好ましい安定剤混合物の例を下記する（記載された全ての％は、ポリマーの重量を基準にしている。）：
【表１】
0003937189.tif 000021
【０１６８】
所望により頻繁に添加される紫外線吸収剤は、２−（２’−ヒドロキシフェニル）ベンゾトリアゾール類、２−ヒドロキシベンゾフェノン類、蓚酸ジアミド類及び／又は２−（２−ヒドロキシフェニル）−１，３，５−トリアジン類である。好ましいのは、２−（２’−ヒドロキシフェニル）ベンゾトリアゾール類である；そのような化合物の例を下記する：２−( ２′−ヒドロキシ−５′−メチルフェニル) ベンゾトリアゾール、２−( ３′，５′−ジ−ｔｅｒｔ−ブチル−２′−ヒドロキシフェニル) ベンゾトリアゾール、２−( ５′−ｔｅｒｔ−ブチル−２′−ヒドロキシフェニル) ベンゾトリアゾール、２−( ２′−ヒドロキシ−５′−（１，１，３，３−テトラメチルブチル) フェニル) ベンゾトリアゾール、２−( ３′，５′−ジ−ｔｅｒｔ−ブチル−２′−ヒドロキシフェニル) −５−クロロ−ベンゾトリアゾール類、２−( ３′−ｔｅｒｔ−ブチル−２′−ヒドロキシ−５′−メチル−フェニル) −５−クロロ−ベンゾトリアゾール、２−( ３′−ｓｅｃ−ブチル−５′−ｔｅｒｔ−ブチル−２′−ヒドロキシフェニル) ベンゾトリアゾール、２−( ２′−ヒドロキシ−４′−オクトキシ−フェニル) ベンゾトリアゾール、２−( ３′，５′−ジ−ｔｅｒｔ−アミル−２′−ヒドロキシフェニル) ベンゾトリアゾール、２−( ３′，５′−ビス（α，α−ジメチルベンジル）−２′−ヒドロキシフェニル) ベンゾトリアゾール、２−( ３′−ｔｅｒｔ−ブチル−２′−ヒドロキシ−５′−（２−オクチルカルボニルエチル）フェニル) −５−クロロ−ベンゾトリアゾールの混合物、２−( ３′−ｔｅｒｔ−ブチル−５′−［２−（２−エチルヘキシルオキシ）−カルボニルエチル］−２′−ヒドロキシフェニル) −５−クロロ−ベンゾトリアゾール、２−( ３′−ｔｅｒｔ−ブチル−２′−ヒドロキシ−５′−（２−メトキシカルボニルエチル）フェニル) −５−クロロ−ベンゾトリアゾール、２−( ３′−ｔｅｒｔ−ブチル−２′−ヒドロキシ−５′−（２−メトキシカルボニルエチル）フェニル) ベンゾトリアゾール、２−( ３′−ｔｅｒｔ−ブチル−２′−ヒドロキシ−５′−（２−オクチルオキシカルボニルエチル）フェニル) ベンゾトリアゾール、２−( ３′−ｔｅｒｔ−ブチル−５′−［２−（２−エチルヘキシルオキシ）−カルボニルエチル］−２′−ヒドロキシフェニル) ベンゾトリアゾール、２−( ３′−ドデシル−２′−ヒドロキシ−５′−メチルフェニル) ベンゾトリアゾールおよび２−( ３′−ｔｅｒｔ−ブチル−２′−ヒドロキシ−５′−（２−イソオクチルオキシカルボニルエチル）フェニル) ベンゾトリアゾール、２，２′−メチレン−ビス［４−（１，１，３，３−テトラメチルブチル）−６−ベンゾトリアゾール−２−イル−フェノール］：ポリエチレングリコール３００との２−［３′−ｔｅｒｔ−ブチル−５′−（２−メトキシカルボニルエチル）−２′−ヒドロキシ−フェニル］−２Ｈ−ベンズトリアゾールのエステル交換生成物；［Ｒ−ＣＨ2 ＣＨ2 −ＣＯＯ（ＣＨ2 ）3 −］2 （式中、Ｒ＝３′−ｔｅｒｔ−ブチル−４′−ヒドロキシ−５′−２Ｈ−ベンゾトリアゾール−２−イル−フェニル）。
【０１６９】
カルボン酸金属塩は、ポリマーの重量を基準にして、０．０５ないし２重量％、特に０．１ないし１重量％の量で使用するのが有利である。
【０１７０】
紫外線吸収剤は、安定化されるポリマーの重量を基準にして、０．０１ないし５重量％、特に０．０５ないし２重量％の量で使用するのが有利である。
【０１７１】
本発明の組成物のためには、分子量又は平均分子量（Ｍn) が３００ないし１０，０００の範囲内、特に１０００ないし１０，０００の範囲内にあるそれらの立体障害アミンの添加が好ましい。これらの中で、その分子量又は平均分子量が１５００ないし１０，０００の範囲内、例えば２０００ないし７５００の範囲内にある立体障害アミンが特記されるべきである。
【０１７２】
上述の本発明の安定化組成物の全ての成分は既知化合物である；それらの多くは市販品である。
【０１７３】
ポリマー中への安定剤の配合は、本発明の安定剤及び、所望ならば、別の添加剤は、例えば工業で常用の混合方法により、実施できる。配合は、成型の前又は間に、例えば微粉末成分を混合することにより、又はポリマーの溶融体又は溶液へ安定剤を添加することにより、又は必要ならば溶媒をその次に蒸発する、ポリマーへの溶解した又は分散した安定剤の適用により、実施できる。該当するモノマーの重合前又は間の又は架橋前に本発明の安定剤の添加も、ポリマー中へのそれらの配合のために可能である。
【０１７４】
本発明は、又、光、酸素及び／又は熱の有害な影響に対して合成有機ポリマーを安定化する方法であって；立体障害ヒドロキシルアミン、又はそのエーテル又はエステル、及び金属原子に結合したオキソ基及び／又はヒドロキシル基を含む化合物を上記ポリマー中へ配合することからなる方法、並びにこの安定剤系の相当する使用に関する。
【０１７５】
本発明の安定剤又はその混合物を、これらの安定剤を、例えば、２．５ないし２５重量％の濃度で含有するマスターバッチの型式で安定化されるポリマーに添加してもよい。
【０１７６】
本発明の安定剤は、下記の可能な方法により添加されると便利である：
−エマルジョン又は分散液として（例えばラテックス又はエマルジョンポリマーへ）
−追加成分又はポリマー混合物の混合の間の乾燥混合物として
−加工装置（例えば押出機、内部混合機等）中への直接添加により
−溶液又は溶融体として。
【０１７７】
下記のことが強調されるべきである：本発明のポリオレフィン又はコポリマー組成物は、そのポリオレフィン又はコポリマー組成物がフィルムの形である場合、化学線、酸素及び／又は熱に対してばかりでなく、そのポリオレフィン又はオレフィンコポリマーフィルムと接触する農薬の損傷作用に対しても改善された抵抗性を示す。
従って、本発明の別の主題は、農薬と接触しそして光分解に対して安定化されているポリオレフィン又はオレフィンコポリマーフィルムであって、そのポリオレフィン又はオレフィンコポリマーフィルムが立体障害ヒドロキシルアミン、又はそのエーテル又はエステル、及び金属原子に結合しているオキソ及び／又はヒドロキシル基を含有する化合物を含有することを特徴とするポリオレフィン又はオレフィンコポリマーフィルムである。
【０１７８】
本発明に従って安定化されルポリオレフィン又はオレフィンコポリマーフィルムは、好ましくは農業に、特に温室に適用される。
【０１７９】
本発明は、農薬、及び立体障害ヒドロキシルアミン、又はそのエーテル又はエステル、及び金属原子に結合しているオキソ及び／又はヒドロキシル基を含有する化合物により安定化されたポリオレフィン又はオレフィンコポリマーフィルムを含有する組成物；
光、酸素及び／又は熱の有害な影響に対してポリオレフィン又はオレフィンコポリマーフィルムを安定化する方法であって、立体障害ヒドロキシルアミン、又はそのエーテル又はエステル、及び金属原子に結合したオキソ基及び／又はヒドロキシル基を含む化合物をそのポリマーフィルム中へ配合することからなる方法；及び
この安定剤系の農業、特に温室における適用のための相当する使用に関する。
【０１８０】
より早い光分解に寄与するかも知れない農薬は、頻繁に、ハロゲン原子及び／又は硫黄原子を含有するそれらである。ハロゲンを含有する農薬は、通常、フッ素、塩素又は臭素、特に塩素を含有する化合物である。ポリオレフィン又はオレフィンコポリマーの光安定性に対する損傷作用が、本発明により最も有効に予防され得る化合物群は、ペルメトリンとフェンバレラート型のピレスロイド類、チオ尿素類、ジチオカーバマート、チオシアナートとイソチオシアナート及びこれらの化合物を発生する化合物、特に、ビニリデンジクロライドの誘導体とアルキルジチオカルバミン酸の金属塩のような塩素を含有するペルメトリン型の化合物とジチオカルバマートである。
【０１８１】
又、本発明の主題は、立体障害ヒドロキシルアミン、又はそのエーテル又はエステル、及び金属原子に結合したオキソ及び／又はヒドロキシル基を含む化合物からなる、農薬と接触しているポリオレフィン又はオレフィンコポリマーフィルムのための安定剤組成物である。
【０１８２】
得られる安定化された組成物、特にポリオレフィン又はオレフィンコポリマー組成物は、常法によりフィルムに変形することができる。
【０１８３】
従って、本発明は、農業適用、特に温室適用のためのポリオレフィン又はオレフィンコポリマーフィルムの安定化方法に関しており、このポリオレフィン又はオレフィンコポリマーフィルムは光安定性と農薬抵抗性が改善されており、そしてその方法は、立体障害ヒドロキシルアミン、又はそのエーテル又はエステル、及び金属原子に結合したオキソ及び／又はヒドロキシル基を含む化合物をポリオレフィン又はオレフィンコポリマー中へ配合することからなる。
本発明の別の主題は、温室であって、それは光安定性と農薬抵抗性が改善されておりそして立体障害ヒドロキシルアミン、又はそのエーテル又はエステル、及び金属原子に結合したオキソ及び／又はヒドロキシル基を含む化合物により安定化されたポリオレフィン又はオレフィンコポリマーフィルムにより覆われている。
【０１８４】
本発明の別の主題は、立体障害ヒドロキシルアミン、又はそのエーテル又はエステル、及び金属原子に結合したオキソ及び／又はヒドロキシル基を含む化合物により安定化されたポリオレフィン又はオレフィンコポリマーフィルムの、農薬が関連する農業適用、特に温室適用のための使用；並びに金属原子に結合したオキソ及び／又はヒドロキシル基を含む化合物と組み合わせした、立体障害ヒドロキシルアミン、又はそのエーテル又はエステルの、光分解と農薬による損傷に対する、農薬に接触しているポリオレフィン又はオレフィンコポリマーフィルムの安定化のための使用である。
【０１８５】
【実施例】
下記の実施例は、本発明の実施態様を更に説明する。部は、特記のない限り、全て重量部である。下記の立体障害アミン化合物（化合物Ａ）を実施例に使用する：
【化２６】
0003937189.tif 000022
ＬＤＰＥは低密度ポリエチレンを意味する。
【０１８６】
実施例１：ポリプロピレン繊維の光安定化
下記の表１に掲示した化合物を、亜リン酸トリス（２，４−ジ−ｔｅｒｔ−ブチルフェニル）  １ｇ、３，５−ジ−ｔｅｒｔ−ブチル−４−ヒドロキシベンジルホスホン酸モノエチルエステルのカルシウム塩  ０．５ｇ及びステアリン酸カルシウム  １ｇを、ポリプロピレン粉末〔メルトインデックス＝１２ｇ／１０min(２３０℃，２．１６kgで測定）〕１０００ｇと共に、ターボ・ミキサー中混合する。
混合物を２００−２３０℃で押し出してポリマー粒状物にし、次いで下記の条件で操作するパイロット装置〔レオナルド−スミラゴ(Leonard-Sumirago)(VA)イタリー〕を使用して、繊維に加工する。
【０１８７】
【表２】
0003937189.tif 000023
かくして得られたテープを、温度６３℃のブラックパネルを設置したウェザロメーター６５ＷＲ中の白カード板上に載せて、ＡＳＴＭ  Ｄ２５６５−８５に従って暴露試験に処する。いろいろな暴光時間の後、得られる試料の残留張力強度を定速張力計により測定する。次いで、初期張力強度を半減するのに要する暴光時間Ｔ50を計算する。
【０１８８】
若干数の繊維を暴露の前に２０分間にわたり１２０℃で強制循環空気オーブン中で張り枠に張る。これらの繊維の初期張力強度を半減するのに要する暴露時間Ｔ’50を上述のようにして計算する。
【０１８９】
得られた結果を下記の第１表に掲示する。データの量は使用されるポリプロピレンの重量を基準にしている。安定剤ＡとＢは、上述の成分ＡとＢに相当する；安定剤Ｃは所望により添加される成分である。
【０１９０】
【表３】
0003937189.tif 000024
本発明に従って安定化された繊維は、優れた強力を持つ。
【０１９１】
実施例２：ポリエチレンフィルムの安定化
下記の第２表に示した添加剤をマスターバッチを介してＬＤＰＥペレット〔（登録商標）リブレン（Ｒｉｂｌｅｎｅ）ＦＦ２９，ＥＮＩＣＨＥＭ（イタリー，ミラノ市）供給，ｄ＝０．９２１ｇ／ｃｍ3 ；ＭＦＩ（１９０℃／２．１６ｋｇ）＝０．６０ｇ／１０ｍｉｎ．）と共に低速混合機中で混合する。マスターバッチは、予め、ＬＤＰＥ粉と１０重量％の立体障害ヒドロキシルアミンエーテル（成分Ａ）と適切濃度の成分Ｂ（＝オキソ及び／又はヒドロキシル基を含有する金属化合物）とＣ（ここでは、カルボン酸塩）を押し出すことにより製造した。
【０１９２】
混合物を２００℃で押し出す。厚み１５０μｍのフィルムを得る。
【０１９３】
フィルムの若干数を農薬及び／又は酸と下記の表に示した方法に従って処理した：
【表４】
0003937189.tif 000025
（登録商標）ＶＡＰＡＭ（ＢＡＳＬＩＮＩ  ＳｐＡ，Ｔｒｅｖｉｇｌｉｏ／ＢＧ，イタリー）は、式：ＣＨ3 −ＮＨ−ＣＳ−ＳＮａのｍｅｔａｍ−ナトリウム塩の、リットル当たり３８２ｇの水溶液である。
【０１９４】
上記の処理の後、得られたフィルム試料を、温度６３℃のブラックパネルを設置したウェザー−Ｏ−メーター６５ＷＲ中の白カード板上に載せて、暴露試験に処する。分解過程を、試料中のカルボニル基の増加をフーリエ変換赤外線分光光度計により測定することにより追跡する。結果を下記の第２表に示す（不定単位）。安定剤の量は、使用されるポリエチレンの重量を基準にしている。安定剤ＡとＢは、上述の成分ＡとＢに相当する；安定剤Ｃは所望により添加される成分である。
【０１９５】
【表５】
0003937189.tif 000026
【０１９６】
本発明の安定剤の組み合わせの添加は、ヒドロキシルアミンエーテル単独の添加より遙かにより高い安定化を与えることは、明瞭である。
【０１９７】
実施例３：温室の安定化
第３表に示した化合物をマスターバッチを介してＬＤＰＥ（低密度ポリエチレン）ペレット〔（登録商標）リブレン（Ｒｉｂｌｅｎｅ）ＦＦ２９Ｖ，ＥＮＩＣＨＥＭ（イタリー，ミラノ市）供給，ｄ＝０．９２１ｇ／ｃｍ3 ；ＭＦＩ（１９０℃／２．１６ｋｇ）＝０．６０ｇ／１０ｍｉｎ．）と共に低速混合機中で混合する。
マスターバッチは、予め、ＬＤＰＥ粉と１０重量％の立体障害ヒドロキシルアミンエーテル（成分Ａ）と適切濃度の成分Ｂ（＝オキソ及び／又はヒドロキシル基を含有する金属化合物）とＣ（ここでは、カルボン酸塩）を押し出すことにより製造した。
混合物を２００℃で押し出し、厚み１５０μｍのフィルムを得る。
【０１９８】
フィルムを、Ｐｏｎｔｅｃｃｈｉｏ  Ｍａｒｃｏｎｉ（イタリー，ボローニャ）内の温室の南面屋根上に暴露する。
下記の農薬を温室内に適用する：
（登録商標）ＶＡＰＡＭ（ＢＡＳＬＩＮＩ  ＳｐＡ，Ｔｒｅｖｉｇｌｉｏ／ＢＧ，イタリー）、これは、式：ＣＨ3 −ＮＨ−ＣＳ−ＳＮａのｍｅｔａｍ−ナトリウム塩の、リットル当たり３８２ｇの水溶液である；
（登録商標）ＳＥＳＭＥＴＲＩＮ（ＢＩＭＥＸ  ＳｐＡ，Ｉｓｏｌａ／ＶＩ，イタリー）、これは式：
【化２７】
0003937189.tif 000027
を持つペルメトリンの２３．７５％（％ｗ／ｗ）水溶液である。
【０１９９】
温室を、水１０リットル中のＶＡＰＡＭ４リットルの溶液で６か月毎に、そしてＳＥＳＭＥＴＲＩＮ（水５リットル中に５ｇ）で毎月処理する。
【０２００】
暴露の間、性能を試料中のカルボニル基濃度の増加をフーリエ変換赤外線分光光度計により測定して周期的に評価する。カルボニル基の大増加は高分解を示している。
【０２０１】
結果を下記の第３表に示す。暴露はキロラングレイ(kilolangley)(Klys.;単位面積当たりのエネルギー) 単位で測定し、100Klys.は１年間の暴露に相当する。記載した全ての濃度は、ポリマーの重量のパーセント単位である。
【表６】
0003937189.tif 000028
【０２０２】
実施例４：ポリエチレンフィルムの安定化
第４表に示した化合物を、粉砕ＬＤＰＥ〔低密度ポリエチレン、（登録商標）リブレン（Ｒｉｂｌｅｎｅ）ＦＦ２９，ＥＮＩＣＨＥＭ（イタリー，ミラノ市）供給，０．９２１ｇ／ｃｍ3 の密度そして０．６０ｇ／１０ｍｉｎ．のメルトフローインデックス（１９０℃／２．１６ｋｇ）により特徴付けられる。）と共にターボ・ミキサー中で混合する。
【０２０３】
混合物を２００℃で押し出し、次いで１７０℃で３分間加圧成形して厚み１５０ミクロンのフィルムを得る。
【０２０４】
フィルムを、２０日間にわたり３０℃で、水と（登録商標）ＶＡＰＡＭの溶液（容積比１：１）の蒸気に曝す。（登録商標）ＶＡＰＡＭ（ＢＡＳＬＩＮＩ  ＳｐＡ，Ｔｒｅｖｉｇｌｉｏ／ＢＧ，イタリー）は、式：ＣＨ3 −ＮＨ−ＣＳ−ＳＮａのｍｅｔａｍ−ナトリウム塩の、リットル当たり３８２ｇの水溶液である。
【０２０５】
次いで、フィルム試料を、温度６３℃のブラックパネルを設置したウェザー−Ｏ−メーター６５ＷＲ中の白カード板上に載せて、暴露試験に処する。分解過程を、試料中のカルボニル基の増加をフーリエ変換赤外線分光光度計により測定することにより追跡する。カルボニル基の大増加は、高分解を示している。暴露５００時間（ｈ）後の結果を、下記の第４表に示す（不定単位）。全ての濃度は、ポリマーの重量のパーセントで示す。
【０２０６】
【表７】
0003937189.tif 000029
【０２０７】
金属の酸化物及び／又は水酸化物と所望による他の成分を含有している、本発明に従って安定化されたフィルムが優れていることは明瞭である。
【化２４】
0003937189.tif 000030
【化２４】
0003937189.tif 000031
【化２５】
0003937189.tif 000032
【化２５】
0003937189.tif 000033